(57)【要約】  リン酸四カルシウム粒子（Ａ）、及びリン酸のアルカリ金属塩（Ｂ）を含有する象牙質石灰化剤であって、該象牙質石灰化剤の全量１００重量部に対してリン酸四カルシウム粒子（Ａ）を１〜８０重量部含み、かつリン酸四カルシウム粒子（Ａ）１００重量部に対するリン酸のアルカリ金属塩（Ｂ）の配合量が１〜１００重量部であることを特徴とする。これにより、象牙質表面に緻密なＨＡｐ層が形成されるとともに、象牙細管の深部にまでＨＡｐが析出して象牙細管を封鎖することが可能な象牙質石灰化剤が提供される。
2010113800.tif 000002
【特許請求の範囲】
【請求項１】
リン酸四カルシウム粒子（Ａ）、及びリン酸のアルカリ金属塩（Ｂ）を含有する象牙質石灰化剤であって、該象牙質石灰化剤の全量１００重量部に対してリン酸四カルシウム粒子（Ａ）を１〜８０重量部含み、かつリン酸四カルシウム粒子（Ａ）１００重量部に対するリン酸のアルカリ金属塩（Ｂ）の配合量が１〜１００重量部であることを特徴とする象牙質石灰化剤。
【請求項２】
リン酸のアルカリ金属塩（Ｂ）がリン酸一水素二ナトリウム及び／又はリン酸二水素一ナトリウムである請求項１記載の象牙質石灰化剤。
【請求項３】
更に酸性リン酸カルシウム粒子（Ｃ）を含有する請求項１又は２記載の象牙質石灰化剤。
【請求項４】
酸性リン酸カルシウム粒子（Ｃ）が、無水リン酸一水素カルシウム［ＣａＨＰＯ４］粒子、無水リン酸二水素カルシウム［Ｃａ（Ｈ２ＰＯ４）２］粒子、リン酸三カルシウム［Ｃａ３（ＰＯ４）２］粒子、非晶性リン酸カルシウム［Ｃａ３（ＰＯ４）２・ｘＨ２Ｏ］粒子、酸性ピロリン酸カルシウム[ＣａＨ２Ｐ２Ｏ７]粒子、リン酸一水素カルシウム２水和物［ＣａＨＰＯ４・２Ｈ２Ｏ］粒子、及びリン酸二水素カルシウム１水和物［Ｃａ（Ｈ２ＰＯ４）２・Ｈ２Ｏ］粒子からなる群から選択される少なくとも１種である請求項３記載の象牙質石灰化剤。
【請求項５】
リン酸四カルシウム粒子（Ａ）と酸性リン酸カルシウム粒子（Ｃ）の配合割合（Ａ／Ｃ）がモル比で４０／６０〜６０／４０である請求項３又は４記載の象牙質石灰化剤。
【請求項６】
更にフッ素化合物（Ｄ）を含有する請求項１〜５のいずれか記載の象牙質石灰化剤。
【請求項７】
フッ素化合物（Ｄ）がフッ化ナトリウムである請求項６記載の象牙質石灰化剤。
【請求項８】
リン酸四カルシウム粒子（Ａ）の平均粒径が０．５〜４０μｍである請求項１〜７のいずれか記載の象牙質石灰化剤。
【請求項９】
リン酸のアルカリ金属塩（Ｂ）の平均粒径が０．５〜２０μｍである請求項１〜８のいずれか記載の象牙質石灰化剤。
【請求項１０】
酸性リン酸カルシウム粒子（Ｃ）の平均粒径が０．１〜７μｍである請求項１〜９のいずれか記載の象牙質石灰化剤。
【請求項１１】
更に平均粒径が０．００２〜２μｍであるシリカ又は金属酸化物から選択される粒子（Ｅ）を含有する請求項１〜１０のいずれか記載の象牙質石灰化剤。
【請求項１２】
該象牙質石灰化剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることを特徴とする請求項１〜１１のいずれか記載の象牙質石灰化剤。
【請求項１３】
遊離アルカリ金属イオン濃度の平均値をｄとしたときの標準偏差σがσ≦０．３ｄを満たす請求項１２記載の象牙質石灰化剤。
【請求項１４】
アルカリ金属イオンがナトリウムイオンである請求項１２又は１３記載の象牙質石灰化剤。
【請求項１５】
該象牙質石灰化剤で厚さ７００μｍの牛歯ディスクの片面を処置した際の象牙質透過抑制率が下記式（Ｉ）を満たす請求項１〜１４のいずれか記載の象牙質石灰化剤。
［１−（石灰化した牛歯ディスクの透過量）／（石灰化を行っていない牛歯ディスクの透過量）］×１００≧７０・・・（Ｉ）
【請求項１６】
請求項１〜１５のいずれか記載の象牙質石灰化剤を含有する歯面処理材。
【請求項１７】
請求項１〜１５のいずれか記載の象牙質石灰化剤を含有する歯磨材。
【請求項１８】
請求項１〜１５のいずれか記載の象牙質石灰化剤を含有するチューイングガム。
【請求項１９】
請求項１〜１５のいずれか記載の象牙質石灰化剤からなる象牙質知覚過敏抑制剤。
【請求項２０】
請求項１〜１５のいずれか記載の象牙質石灰化剤からなる象牙質知覚過敏抑制剤であって、該象牙質知覚過敏抑制剤が更に酸性リン酸カルシウム粒子（Ｃ）を含み、
リン酸四カルシウム粒子（Ａ）の平均粒径が０．５〜４０μｍであり、
該象牙質知覚過敏抑制剤の全量１００重量部に対するリン酸四カルシウム粒子（Ａ）の配合量が５〜５５重量部であり、
象牙質表面にすり込むことにより象牙細管を封鎖させるために用いられるものであることを特徴とする象牙質知覚過敏抑制剤。
【請求項２１】
請求項１〜１５のいずれか記載の象牙質石灰化剤からなる象牙質知覚過敏抑制剤であって、該象牙質知覚過敏抑制剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることを特徴とする象牙質知覚過敏抑制剤。
【請求項２２】
更に酸性リン酸カルシウム粒子（Ｃ）を含有する請求項２１記載の象牙質知覚過敏抑制剤。
【請求項２３】
リン酸四カルシウム粒子（Ａ）、リン酸のアルカリ金属塩（Ｂ）、及び水を主成分とする液体又は水系ペーストを混合する象牙質石灰化剤の製造方法であって、
リン酸四カルシウム粒子（Ａ）１００重量部に対してリン酸のアルカリ金属塩（Ｂ）を１〜１００重量部配合し、象牙質石灰化剤の全量１００重量部に対するリン酸四カルシウム粒子（Ａ）の配合量を１〜８０重量部とすることを特徴とする象牙質石灰化剤の製造方法。
【請求項２４】
リン酸四カルシウム粒子（Ａ）及びリン酸のアルカリ金属塩（Ｂ）を含む粉体、又はリン酸四カルシウム粒子（Ａ）、リン酸のアルカリ金属塩（Ｂ）及び酸性リン酸カルシウム粒子（Ｃ）を含む粉体を予め混合する請求項２３記載の象牙質石灰化剤の製造方法。
【請求項２５】
前記混合の際に、ジェットミル、ライカイ機、ボールミル、高速回転ミル、遊星ミル、ハイブリダイザー、メカノフュージョン又は混合押出し機から選択される少なくとも１種を用いる請求項２４記載の象牙質石灰化剤の製造方法。
【請求項２６】
リン酸四カルシウム粒子（Ａ）を含む粉体又は非水系ペーストに、水を主成分としリン酸のアルカリ金属塩（Ｂ）を含む液体又は水系ペーストを加えて混合する請求項２３記載の象牙質石灰化剤の製造方法。
【請求項２７】
リン酸四カルシウム粒子（Ａ）、リン酸のアルカリ金属塩（Ｂ）、酸性リン酸カルシウム粒子（Ｃ）及び水を主成分とする液体又は水系ペーストを混合する象牙質知覚過敏抑制剤の製造方法であって、
該象牙質知覚過敏抑制剤が象牙質表面にすり込むことにより象牙細管を封鎖するために用いられるものであり、
リン酸四カルシウム粒子（Ａ）の平均粒径が０．５〜４０μｍであり、
リン酸四カルシウム粒子（Ａ）１００重量部に対してリン酸のアルカリ金属塩（Ｂ）を１〜１００重量部配合し、象牙質知覚過敏抑制剤の全量１００重量部に対するリン酸四カルシウム粒子（Ａ）の配合量を５〜５５重量部とすることを特徴とする象牙質知覚過敏抑制剤の製造方法。
【請求項２８】
リン酸四カルシウム粒子（Ａ）及びリン酸のアルカリ金属塩（Ｂ）を含む粉体又は非水系ペーストに、水を主成分とし酸性リン酸カルシウム粒子（Ｃ）を含む液体又は水系ペーストを加えて混合する請求項２７記載の象牙質知覚過敏抑制剤の製造方法。
【請求項２９】
リン酸四カルシウム粒子（Ａ）、リン酸のアルカリ金属塩（Ｂ）、及び水を主成分とする液体又は水系ペーストを混合する象牙質知覚過敏抑制剤の製造方法であって、
リン酸四カルシウム粒子（Ａ）１００重量部に対してリン酸のアルカリ金属塩（Ｂ）を１〜１００重量部配合し、象牙質知覚過敏抑制剤の全量１００重量部に対するリン酸四カルシウム粒子（Ａ）の配合量を１〜８０重量部とし、
該象牙質知覚過敏抑制剤０．０５ｇを２５℃の純水２００ｇに投入して懸濁液を調製した際に、投入から１０分後における該懸濁液の遊離アルカリ金属イオン濃度を０．２〜１００ｍｇ／Ｌとすることを特徴とする象牙質知覚過敏抑制剤の製造方法。
【請求項３０】
リン酸四カルシウム粒子（Ａ）、リン酸のアルカリ金属塩（Ｂ）及び酸性リン酸カルシウム粒子（Ｃ）を含有する象牙質知覚過敏抑制剤を用いた象牙質知覚過敏抑制方法であって、
リン酸四カルシウム粒子（Ａ）の平均粒径が０．５〜４０μｍであり、
該象牙質知覚過敏抑制剤の全量１００重量部に対するリン酸四カルシウム粒子（Ａ）の配合量が５〜５５重量部であり、かつ
リン酸四カルシウム粒子（Ａ）１００重量部に対するリン酸のアルカリ金属塩（Ｂ）の配合量が１〜１００重量部である象牙質知覚過敏抑制剤を象牙質表面にすり込むことを特徴とする象牙質知覚過敏抑制方法。
【請求項３１】
リン酸四カルシウム粒子（Ａ）及びリン酸のアルカリ金属塩（Ｂ）を含む粉体又は非水系ペーストと、水を主成分とする液体又は水系ペーストとからなる象牙質石灰化剤キット。
【請求項３２】
リン酸四カルシウム粒子（Ａ）、リン酸のアルカリ金属塩（Ｂ）及び酸性リン酸カルシウム粒子（Ｃ）を含む粉体又は非水系ペーストと、水を主成分とする液体又は水系ペーストとからなる象牙質石灰化剤キット。
【請求項３３】
リン酸四カルシウム粒子（Ａ）を含む粉体又は非水系ペーストと、水を主成分としリン酸のアルカリ金属塩（Ｂ）を含む液体又は水系ペーストとからなる象牙質石灰化剤キット。
【請求項３４】
リン酸四カルシウム粒子（Ａ）を含む粉体又は非水系ペーストと、リン酸のアルカリ金属塩（Ｂ）を含む粉体又は非水系ペーストと、水を主成分とする液体又は水系ペーストとからなる象牙質石灰化剤キット。
【請求項３５】
リン酸四カルシウム粒子（Ａ）及びリン酸のアルカリ金属塩（Ｂ）を含む粉体又は非水系ペーストと、水を主成分とし酸性リン酸カルシウム粒子（Ｃ）を含む液体又は水系ペーストとからなる象牙質知覚過敏抑制剤キット。
【請求項３６】
リン酸四カルシウム粒子（Ａ）を含む粉体又は非水系ペーストと、リン酸のアルカリ金属塩（Ｂ）を含む粉体又は非水系ペーストと、酸性リン酸カルシウム粒子（Ｃ）を含む粉体又は非水系ペーストと、水を主成分とする液体又は水系ペーストとからなる象牙質知覚過敏抑制剤キット。
【発明の詳細な説明】
【技術分野】
【０００１】
本発明は、象牙質表面ならびに深部象牙細管を石灰化させる象牙質石灰化剤に関する。
【背景技術】
【０００２】
８０歳になっても２０本以上自分の歯を保とうとする、いわゆる８０２０運動（口腔衛生の向上、歯質の保存（ＭＩ：Ｍｉｎｉｍａｌ  Ｉｎｔｅｒｖｅｎｔｉｏｎ）に伴い、高齢者に多くの歯が残る率が飛躍的に高まった。しかしながら、これに伴い新たな歯科疾患（歯の磨耗、歯周病による歯槽骨喪失等）による象牙質露出の問題が発生している。露出象牙質は、エナメル質と異なり象牙質を構成する組織のミネラル濃度が低いため、耐う蝕性が良好ではなく、また、象牙細管が口腔内の酸による作用で開孔して知覚過敏症が発病するなどの原因となる。これを改善する方法として、ポリマー系の材料を被覆する方法や、２種類の材料を交互に塗布して無機塩を析出させ、物理的な障壁を形成させることにより象牙細管を封鎖させる方法が知られている。しかしながら、これらの方法では象牙細管開口部付近の浅い部分や表面が覆われるのみであり、歯ブラシ等で磨耗されることにより容易に破壊されてしまう問題があった。また、生体親和性の高い材料とは言え、材料の塗布によりプラークが付着して炎症・根面う蝕の原因となる問題もあった。【０００３】
一方、硬化性を有するリン酸カルシウム組成物として、リン酸四カルシウム（以下「ＴＴＣＰ」と略記することがある）と無水リン酸一水素カルシウム（以下「ＤＣＰＡ」と略記することがある）とを組み合わせたリン酸カルシウムセメント（以下「ＣＰＣ」と略記することがある）が知られており、生体内や口腔内において生体吸収性のヒドロキシアパタイト（以下「ＨＡｐ」と略記することがある；Ｃａ１０（ＰＯ４）６（ＯＨ）２）へ徐々に転化し、さらに形態を保ったままで生体硬組織と一体化し得るとされている。【０００４】
例えば、特許第３０１７５３６号公報（特許文献１）には、リン酸四カルシウムとリン酸水素カルシウム無水物を含むリン酸カルシウム組成物が水の存在下で反応してヒドロキシアパタイトを生成することが記載されている。こうして得られたヒドロキシアパタイトは、生体硬組織と接触することによって骨へと徐々に置換することが可能であり、また、上記リン酸カルシウム組成物は再石灰化能を有するため、再石灰化剤としても使用できるとされている。一方、上記リン酸カルシウム組成物を迅速に硬化させる目的で、リン酸一水素二ナトリウム（Ｎａ２ＨＰＯ４）等のリン酸のアルカリ金属塩を加えることが記載されている。しかしながら、石灰化の効果を向上させる目的でリン酸のアルカリ金属塩を添加することについては記載も示唆もされていなかった。【０００５】
また、特開平１−１６３１２７号公報（特許文献２）には、リン酸四カルシウム、Ｃａ／Ｐモル比が１．６７未満のリン酸カルシウム、及び増粘剤よりなる知覚過敏症治癒用組成物について記載されている。これによれば、歯牙の知覚過敏部位へ塗布して所定時間保持することにより、知覚過敏を著しく軽減させることができるとされている。知覚過敏が著しく低減する理由として、該組成物の水等との練和物中から溶出したカルシウムイオンやリン酸イオンが象牙細管へ拡散浸透して、この象牙細管中でヒドロキシアパタイトが析出沈積することにより外界からの機械的刺激、熱刺激、及び化学的刺激を遮断するためとされている。一方、上記知覚過敏症治癒用組成物に、水との練和性やペースト粘度の調節のために、ヒドロキシアパタイト、フッ化カルシウム、酸化チタン、水酸化カルシウム、リン酸ナトリウム、リン酸アンモニウム、アルミナ、シリカ等の他の成分を添加してもよいことが記載されている。しかしながら、石灰化の効果を向上させる目的でリン酸のアルカリ金属塩を添加することについては記載も示唆もされていなかった。
【先行技術文献】
【特許文献】
【０００６】
【特許文献１】特許第３０１７５３６号公報
【特許文献２】特開平１−１６３１２７号公報
【発明の概要】
【発明が解決しようとする課題】
【０００７】
本発明は上記課題を解決するためになされたものであり、象牙質表面に緻密なＨＡｐ層が形成されるとともに、象牙細管の深部にまでＨＡｐが析出して象牙細管を封鎖することができる象牙質石灰化剤を提供することを目的とするものである。
【課題を解決するための手段】
【０００８】
上記課題は、リン酸四カルシウム粒子（Ａ）、及びリン酸のアルカリ金属塩（Ｂ）を含有する象牙質石灰化剤であって、該象牙質石灰化剤の全量１００重量部に対してリン酸四カルシウム粒子（Ａ）を１〜８０重量部含み、かつリン酸四カルシウム粒子（Ａ）１００重量部に対するリン酸のアルカリ金属塩（Ｂ）の配合量が１〜１００重量部であることを特徴とする象牙質石灰化剤を提供することによって解決される。【０００９】
このとき、リン酸のアルカリ金属塩（Ｂ）がリン酸一水素二ナトリウム及び／又はリン酸二水素一ナトリウムであることが好適であり、更に酸性リン酸カルシウム粒子（Ｃ）を含有することが好適である。酸性リン酸カルシウム粒子（Ｃ）が、無水リン酸一水素カルシウム［ＣａＨＰＯ４］粒子、無水リン酸二水素カルシウム［Ｃａ（Ｈ２ＰＯ４）２］粒子、リン酸三カルシウム［Ｃａ３（ＰＯ４）２］粒子、非晶性リン酸カルシウム［Ｃａ３（ＰＯ４）２・ｘＨ２Ｏ］粒子、酸性ピロリン酸カルシウム[ＣａＨ２Ｐ２Ｏ７]粒子、リン酸一水素カルシウム２水和物［ＣａＨＰＯ４・２Ｈ２Ｏ］粒子、及びリン酸二水素カルシウム１水和物［Ｃａ（Ｈ２ＰＯ４）２・Ｈ２Ｏ］粒子からなる群から選択される少なくとも１種であることが好適であり、リン酸四カルシウム粒子（Ａ）と酸性リン酸カルシウム粒子（Ｃ）の配合割合（Ａ／Ｃ）がモル比で４０／６０〜６０／４０であることが好適である。更にフッ素化合物（Ｄ）を含有することが好適であり、フッ素化合物（Ｄ）がフッ化ナトリウムであることが好適である。リン酸四カルシウム粒子（Ａ）の平均粒径が０．５〜４０μｍであることが好適であり、リン酸のアルカリ金属塩（Ｂ）の平均粒径が０．５〜２０μｍであることが好適である。酸性リン酸カルシウム粒子（Ｃ）の平均粒径が０．１〜７μｍであることが好適であり、更に平均粒径が０．００２〜２μｍであるシリカ又は金属酸化物から選択される粒子（Ｅ）を含有することが好適である。【００１０】
また、このとき、該象牙質石灰化剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることが好適であり、遊離アルカリ金属イオン濃度の平均値をｄとしたときの標準偏差σがσ≦０．３ｄを満たすことが好適であり、アルカリ金属イオンがナトリウムイオンであることが好適である。【００１１】
また、このとき、該象牙質石灰化剤で厚さ７００μｍの牛歯ディスクの片面を処置した際の象牙質透過抑制率が下記式（Ｉ）を満たすことが好適である。
［１−（石灰化した牛歯ディスクの透過量）／（石灰化を行っていない牛歯ディスクの透過量）］×１００≧７０・・・（Ｉ）【００１２】
また、象牙質石灰化剤を含有する歯面処理材が本発明の好適な実施態様であり、象牙質石灰化剤を含有する歯磨材が本発明の好適な実施態様である。象牙質石灰化剤を含有するチューイングガムが本発明の好適な実施態様であり、象牙質石灰化剤からなる象牙質知覚過敏抑制剤が本発明の好適な実施態様である。【００１３】
また、象牙質石灰化剤からなる象牙質知覚過敏抑制剤であって、該象牙質知覚過敏抑制剤が更に酸性リン酸カルシウム粒子（Ｃ）を含み、リン酸四カルシウム粒子（Ａ）の平均粒径が０．５〜４０μｍであり、該象牙質知覚過敏抑制剤の全量１００重量部に対するリン酸四カルシウム粒子（Ａ）の配合量が５〜５５重量部であり、象牙質表面にすり込むことにより象牙細管を封鎖させるために用いられるものであることを特徴とする象牙質知覚過敏抑制剤が本発明の好適な実施態様である。また、象牙質石灰化剤からなる象牙質知覚過敏抑制剤であって、該象牙質知覚過敏抑制剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることを特徴とする象牙質知覚過敏抑制剤が本発明の好適な実施態様である。このとき、更に酸性リン酸カルシウム粒子（Ｃ）を含有することが好適である。【００１４】
また、上記課題は、リン酸四カルシウム粒子（Ａ）、リン酸のアルカリ金属塩（Ｂ）、及び水を主成分とする液体又は水系ペーストを混合する象牙質石灰化剤の製造方法であって、リン酸四カルシウム粒子（Ａ）１００重量部に対してリン酸のアルカリ金属塩（Ｂ）を１〜１００重量部配合し、象牙質石灰化剤の全量１００重量部に対するリン酸四カルシウム粒子（Ａ）の配合量を１〜８０重量部とすることを特徴とする象牙質石灰化剤の製造方法を提供することによって解決される。【００１５】
このとき、リン酸四カルシウム粒子（Ａ）及びリン酸のアルカリ金属塩（Ｂ）を含む粉体、又はリン酸四カルシウム粒子（Ａ）、リン酸のアルカリ金属塩（Ｂ）及び酸性リン酸カルシウム粒子（Ｃ）を含む粉体を予め混合することが好適であり、前記混合の際に、ジェットミル、ライカイ機、ボールミル、高速回転ミル、遊星ミル、ハイブリダイザー、メカノフュージョン又は混合押出し機から選択される少なくとも１種を用いることが好適である。【００１６】
また、このとき、リン酸四カルシウム粒子（Ａ）を含む粉体又は非水系ペーストに、水を主成分としリン酸のアルカリ金属塩（Ｂ）を含む液体又は水系ペーストを加えて混合することが好適である。【００１７】
更に上記課題は、リン酸四カルシウム粒子（Ａ）、リン酸のアルカリ金属塩（Ｂ）、酸性リン酸カルシウム粒子（Ｃ）及び水を主成分とする液体又は水系ペーストを混合する象牙質知覚過敏抑制剤の製造方法であって、該象牙質知覚過敏抑制剤が象牙質表面にすり込むことにより象牙細管を封鎖するために用いられるものであり、リン酸四カルシウム粒子（Ａ）の平均粒径が０．５〜４０μｍであり、リン酸四カルシウム粒子（Ａ）１００重量部に対してリン酸のアルカリ金属塩（Ｂ）を１〜１００重量部配合し、象牙質知覚過敏抑制剤の全量１００重量部に対するリン酸四カルシウム粒子（Ａ）の配合量を５〜５５重量部とすることを特徴とする象牙質知覚過敏抑制剤の製造方法を提供することによって解決される。【００１８】
このとき、リン酸四カルシウム粒子（Ａ）及びリン酸のアルカリ金属塩（Ｂ）を含む粉体又は非水系ペーストに、水を主成分とし酸性リン酸カルシウム粒子（Ｃ）を含む液体又は水系ペーストを加えて混合することが好適である。【００１９】
上記課題は、リン酸四カルシウム粒子（Ａ）、リン酸のアルカリ金属塩（Ｂ）、及び水を主成分とする液体又は水系ペーストを混合する象牙質知覚過敏抑制剤の製造方法であって、リン酸四カルシウム粒子（Ａ）１００重量部に対してリン酸のアルカリ金属塩（Ｂ）を１〜１００重量部配合し、象牙質知覚過敏抑制剤の全量１００重量部に対するリン酸四カルシウム粒子（Ａ）の配合量を１〜８０重量部とし、該象牙質知覚過敏抑制剤０．０５ｇを２５℃の純水２００ｇに投入して懸濁液を調製した際に、投入から１０分後における該懸濁液の遊離アルカリ金属イオン濃度を０．２〜１００ｍｇ／Ｌとすることを特徴とする象牙質知覚過敏抑制剤の製造方法を提供することによって解決される。【００２０】
また、上記課題は、リン酸四カルシウム粒子（Ａ）、リン酸のアルカリ金属塩（Ｂ）及び酸性リン酸カルシウム粒子（Ｃ）を含有する象牙質知覚過敏抑制剤を用いた象牙質知覚過敏抑制方法であって、リン酸四カルシウム粒子（Ａ）の平均粒径が０．５〜４０μｍであり、該象牙質知覚過敏抑制剤の全量１００重量部に対するリン酸四カルシウム粒子（Ａ）の配合量が５〜５５重量部であり、かつリン酸四カルシウム粒子（Ａ）１００重量部に対するリン酸のアルカリ金属塩（Ｂ）の配合量が１〜１００重量部である象牙質知覚過敏抑制剤を象牙質表面にすり込むことを特徴とする象牙質知覚過敏抑制方法を提供することによって解決される。【００２１】
上記課題は、リン酸四カルシウム粒子（Ａ）及びリン酸のアルカリ金属塩（Ｂ）を含む粉体又は非水系ペーストと、水を主成分とする液体又は水系ペーストとからなる象牙質石灰化剤キットを提供することによって解決される。【００２２】
上記課題は、リン酸四カルシウム粒子（Ａ）、リン酸のアルカリ金属塩（Ｂ）及び酸性リン酸カルシウム粒子（Ｃ）を含む粉体又は非水系ペーストと、水を主成分とする液体又は水系ペーストとからなる象牙質石灰化剤キットを提供することによって解決される。【００２３】
上記課題は、リン酸四カルシウム粒子（Ａ）を含む粉体又は非水系ペーストと、水を主成分としリン酸のアルカリ金属塩（Ｂ）を含む液体又は水系ペーストとからなる象牙質石灰化剤キットを提供することによって解決される。【００２４】
上記課題は、リン酸四カルシウム粒子（Ａ）を含む粉体又は非水系ペーストと、リン酸のアルカリ金属塩（Ｂ）を含む粉体又は非水系ペーストと、水を主成分とする液体又は水系ペーストとからなる象牙質石灰化剤キットを提供することによって解決される。【００２５】
上記課題は、リン酸四カルシウム粒子（Ａ）及びリン酸のアルカリ金属塩（Ｂ）を含む粉体又は非水系ペーストと、水を主成分とし酸性リン酸カルシウム粒子（Ｃ）を含む液体又は水系ペーストとからなる象牙質知覚過敏抑制剤キットを提供することによって解決される。【００２６】
また、上記課題は、リン酸四カルシウム粒子（Ａ）を含む粉体又は非水系ペーストと、リン酸のアルカリ金属塩（Ｂ）を含む粉体又は非水系ペーストと、酸性リン酸カルシウム粒子（Ｃ）を含む粉体又は非水系ペーストと、水を主成分とする液体又は水系ペーストとからなる象牙質知覚過敏抑制剤キットを提供することによっても解決される。
【発明の効果】
【００２７】
本発明により、象牙質表面に緻密なＨＡｐ層が形成されるとともに、象牙細管の深部にまでＨＡｐが析出して象牙細管を封鎖することが可能な象牙質石灰化剤が提供される。このことにより、象牙質表面に疑似エナメル質が形成されて耐う蝕性を付与することができるとともに、知覚過敏症の治療が可能となる。
【図面の簡単な説明】
【００２８】
【図１】実施例１において、ＨＡｐ層が形成された牛歯象牙質表面のＳＥＭ写真である。
【図２】実施例１において、象牙細管がＨＡｐで封鎖された牛歯象牙質表面と、象牙細管が露出された牛歯象牙質表面とを比較したＳＥＭ写真である。
【図３】実施例２５において、象牙細管がＨＡｐで封鎖された牛歯象牙質表面と、象牙細管が露出された牛歯象牙質表面とを比較したＳＥＭ写真である。
【図４】実施例２５において、象牙細管がＨＡｐで封鎖された牛歯象牙質断面のＳＥＭ写真である。
【発明を実施するための形態】
【００２９】
本発明の象牙質石灰化剤は、リン酸四カルシウム粒子（Ａ）、及びリン酸のアルカリ金属塩（Ｂ）を含有するものである。リン酸四カルシウム粒子（Ａ）を含む組成物を水の存在下で混合するとヒドロキシアパタイトへ徐々に転化する。本発明者らにより、リン酸四カルシウム粒子（Ａ）、及びリン酸のアルカリ金属塩（Ｂ）を一定量含有する象牙質石灰化剤を用いることにより、石灰化効果が高く、特に象牙細管の深部にまでヒドロキシアパタイトが析出して象牙細管を封鎖できることが明らかとなった。この理由については必ずしも明らかではないが、以下のようなメカニズムが推定される。
【００３０】
すなわち、リン酸四カルシウム粒子（Ａ）、及びリン酸のアルカリ金属塩（Ｂ）を一定量含有する象牙質石灰化剤を水の存在下で調製して用いた際に、リン酸四カルシウム粒子（Ａ）が溶解して得られるカルシウムイオンと、リン酸のアルカリ金属塩（Ｂ）が溶解して得られるリン酸イオンとが反応してエネルギー的に安定なＨＡｐが析出するようである。その結果、象牙質表面には緻密なＨＡｐ層が形成されるとともに、象牙細管の深部にまでＨＡｐが析出して象牙細管が封鎖されるようである。このことにより、象牙質表面に疑似エナメル質が形成されて耐う蝕性を付与（根面う蝕予防）することができるとともに、知覚過敏症の治療が可能となる。また、象牙細管の深部にまでＨＡｐが析出して象牙細管が封鎖されるため、見掛け上の象牙質ミネラル濃度が向上し耐摩耗性も良好となる。ここで本発明者らは、上記効果を奏するにはカルシウムイオンとリン酸イオンとが供給される速度のバランスが重要であると推察しており、また、カルシウムイオンを供給する化合物及びリン酸イオンを供給する化合物の溶解度が低い場合や極端に高い場合には、ＨＡｐの析出が良好ではないことを確認している。したがって、リン酸四カルシウム粒子（Ａ）とリン酸のアルカリ金属塩（Ｂ）を一定量含有することで、カルシウムイオンとリン酸イオンの象牙質への供給速度ならびに供給バランスが適切となる本発明の構成を採用する意義が大きい。
【００３１】
本発明は、象牙質石灰化剤の全量１００重量部に対してリン酸四カルシウム粒子（Ａ）を１〜８０重量部含む。リン酸四カルシウム粒子（Ａ）の含有量が１重量部未満の場合、ＨＡｐの析出が阻害されて石灰化効果が得られないおそれがあり、５重量部以上であることが好ましく、１０重量部以上であることがより好ましく、２０重量部以上であることが更に好ましい。一方、リン酸四カルシウム粒子（Ａ）の含有量が８０重量部を超える場合、ＨＡｐの析出が阻害されて石灰化効果が得られないおそれがあり、７５重量部以下であることが好ましく、７０重量部以下であることがより好ましく、６０重量部以下であることが更に好ましい。
【００３２】
ここで、本発明の象牙質石灰化剤を象牙質知覚過敏抑制剤として用いる場合、象牙質知覚過敏抑制剤の全量１００重量部に対するリン酸四カルシウム粒子（Ａ）の配合量が５〜５５重量部であることが好ましい。リン酸四カルシウム粒子（Ａ）の配合量が５重量部未満の場合、ＨＡｐの析出が阻害されて象牙細管の封鎖性が低くなるおそれがあり、１０重量部以上であることがより好ましく、２０重量部以上であることが更に好ましい。一方、リン酸四カルシウム粒子（Ａ）の配合量が５５重量部を超える場合、ＨＡｐの析出が阻害されて象牙細管の封鎖性が低くなるおそれがあり、５０重量部以下であることがより好ましく、４５重量部以下であることが更に好ましい。
【００３３】
本発明で使用されるリン酸四カルシウム［Ｃａ４（ＰＯ４）２Ｏ］粒子（Ａ）の製造方法は特に限定されない。市販されているリン酸四カルシウム粒子をそのまま用いてもよいし、適宜粉砕して粒径を整えて使用してもよい。粉砕方法としては、後に説明する酸性リン酸カルシウム粒子（Ｃ）の粉砕方法と同様の方法を採用できる。
【００３４】
本発明で用いられるリン酸四カルシウム粒子（Ａ）の平均粒径は、０．５〜４０μｍであることが好ましい。平均粒径が０．５μｍ未満の場合、リン酸四カルシウム粒子（Ａ）の溶解が過度になることにより水溶液中のｐＨが高くなりヒドロキシアパタイトの析出が円滑でなくなることで、石灰化効果が得られないおそれがある。リン酸四カルシウム粒子（Ａ）の平均粒径は、より好適には５μｍ以上であり、更に好適には１０μｍ以上である。一方、平均粒径が４０μｍを超える場合、液剤との混合により得られるペーストが十分な粘性を示さないなどペースト性状が好ましくないおそれがある。また、ペースト練和時のざらつき感が大きくなり操作性が損なわれる、あるいは練和に用いられるスタティックミキサーからのペーストの取り出しが困難となるおそれもある。リン酸四カルシウム粒子（Ａ）の平均粒径は、３５μｍ以下であることがより好ましく、３０μｍ以下であることが更に好ましい。ここで、本発明で使用するリン酸四カルシウム粒子（Ａ）の平均粒径とは、レーザー回折式粒度分布測定装置を用いて測定し、算出したものである。
【００３５】
本発明の象牙質石灰化剤は、リン酸四カルシウム粒子（Ａ）１００重量部に対してリン酸のアルカリ金属塩（Ｂ）を１〜１００重量部含むものである。このように、リン酸四カルシウム粒子（Ａ）に加えてリン酸のアルカリ金属塩（Ｂ）を一定量含有することにより、石灰化効果が高く、特に象牙細管の深部にまでヒドロキシアパタイトが析出する象牙質石灰化剤を提供することができる。リン酸のアルカリ金属塩（Ｂ）の含有量が１重量部未満の場合、ＨＡｐの析出が阻害されて石灰化効果が得られないおそれがあり、２重量部以上であることが好ましく、５重量部以上であることがより好ましい。一方、リン酸のアルカリ金属塩（Ｂ）の含有量が１００重量部を超える場合、ＨＡｐの析出が阻害されて石灰化効果が得られないおそれがあり、９８重量部以下であることが好ましく、９５重量部以下であることがより好ましく、９０重量部以下であることが更に好ましい。
【００３６】
本発明で用いられるリン酸のアルカリ金属塩（Ｂ）としては特に限定されず、リン酸一水素二ナトリウム、リン酸一水素二カリウム、リン酸二水素一リチウム、リン酸二水素一ナトリウム、リン酸二水素一カリウム、リン酸三ナトリウム、リン酸三カリウム等が挙げられ、これらのうちの１種又は２種以上が用いられる。中でも、安全性や純度の高い原料が容易に入手できる観点から、リン酸のアルカリ金属塩（Ｂ）がリン酸一水素二ナトリウム及び／又はリン酸二水素一ナトリウムであることが好ましい。また、安全性の観点から、本発明で用いられるリン酸のアルカリ金属塩（Ｂ）におけるアルカリ金属イオンがナトリウムイオンであることが好ましい。
【００３７】
本発明で用いられるリン酸のアルカリ金属塩（Ｂ）の平均粒径が０．５〜２０μｍであることが好ましい。リン酸のアルカリ金属塩（Ｂ）の平均粒径が０．５μｍ未満の場合、凝集が顕著となることで液剤又は粉剤中に均一に分散させることが困難となることから、本発明の象牙質石灰化剤がヒドロキシアパタイトに転化した際に、当該ヒドロキシアパタイトに孔が生じてしまい、象牙質透過抑制率が低下してしまうおそれがあり、１μｍ以上であることがより好ましい。一方、リン酸のアルカリ金属塩（Ｂ）の平均粒径が２０μｍを超える場合、本発明の象牙質石灰化剤がヒドロキシアパタイトに転化した際に、当該ヒドロキシアパタイトに孔が生じてしまい、象牙質透過抑制率が低下してしまうおそれがある。特に、象牙細管において当該孔が生じてしまうと、知覚過敏を抑制することが困難となるおそれがある。また、象牙質表面にすり込んで象牙質知覚過敏を抑制する際に未溶解のリン酸のアルカリ金属塩（Ｂ）がペースト中に残存することでざらつき感が大きくなることで操作性が低下するだけでなく、象牙質を傷付けるおそれがあることから、リン酸のアルカリ金属塩（Ｂ）の平均粒径は１５μｍ以下であることがより好ましく、１０μｍ以下であることが更に好ましい。
【００３８】
本発明の象牙質石灰化剤は、リン酸四カルシウム粒子（Ａ）及びリン酸のアルカリ金属塩（Ｂ）に加えて、更に酸性リン酸カルシウム粒子（Ｃ）を含有することが好ましい。このことにより、石灰化効果をより高めることが可能となる。本発明者らは、この理由について、リン酸四カルシウム粒子（Ａ）及びリン酸のアルカリ金属塩（Ｂ）に加えて溶解度の低い酸性リン酸カルシウム粒子（Ｃ）を含有することにより、ペースト塗布後にカルシウムイオンとリン酸イオンをより長時間供給できるだけでなく、供給バランスがより適切となるためと推察している。
【００３９】
本発明で用いられる酸性リン酸カルシウム粒子（Ｃ）としては特に限定されず、無水リン酸一水素カルシウム［ＣａＨＰＯ４］粒子、無水リン酸二水素カルシウム［Ｃａ（Ｈ２ＰＯ４）２］粒子、リン酸三カルシウム［Ｃａ３（ＰＯ４）２］粒子、非晶性リン酸カルシウム［Ｃａ３（ＰＯ４）２・ｘＨ２Ｏ］粒子、酸性ピロリン酸カルシウム[ＣａＨ２Ｐ２Ｏ７]粒子、リン酸一水素カルシウム２水和物［ＣａＨＰＯ４・２Ｈ２Ｏ］粒子、及びリン酸二水素カルシウム１水和物［Ｃａ（Ｈ２ＰＯ４）２・Ｈ２Ｏ］粒子からなる群から選択される少なくとも１種であることが好ましい。これらの中でも、無水リン酸一水素カルシウム［ＣａＨＰＯ４］粒子、無水リン酸二水素カルシウム［Ｃａ（Ｈ２ＰＯ４）２］粒子、リン酸一水素カルシウム２水和物［ＣａＨＰＯ４・２Ｈ２Ｏ］粒子、及びリン酸二水素カルシウム１水和物［Ｃａ（Ｈ２ＰＯ４）２・Ｈ２Ｏ］粒子からなる群から選択される少なくとも１種がより好適に使用され、特に無水リン酸一水素カルシウム［ＣａＨＰＯ４］粒子、及び無水リン酸二水素カルシウム［Ｃａ（Ｈ２ＰＯ４）２］粒子からなる群から選択される少なくとも１種が更に好適に使用される。
【００４０】
本発明で用いられる酸性リン酸カルシウム粒子（Ｃ）の平均粒径は、０．１〜７μｍであることが好ましい。平均粒径が０．１μｍ未満の場合、液剤への溶解が過多となるためカルシウムイオンとリン酸イオンの供給バランスが崩れるだけでなく、液剤との混合により得られるペーストの粘度が高くなり過ぎるおそれがあり、より好適には０．３μｍ以上である。一方、平均粒径が７μｍを超える場合、酸性リン酸カルシウム粒子（Ｃ）が液剤へ溶解しにくくなるためリン酸四カルシウム粒子（Ａ）の溶解が過度となるおそれがある。その結果、カルシウムイオンとリン酸イオンの供給バランスが崩れることに加え、水溶液のｐＨが高くなることでヒドロキシアパタイトの析出が円滑でなくなり、石灰化効果が低下するおそれがある。酸性リン酸カルシウム粒子（Ｃ）の平均粒径は、より好適には３μｍ以下である。酸性リン酸カルシウム粒子（Ｃ）の平均粒径は、上記リン酸四カルシウム粒子（Ａ）の平均粒径と同様にして算出される。
【００４１】
このような平均粒径を有する酸性リン酸カルシウム粒子（Ｃ）の製造方法は特に限定されず、市販品を入手できるのであればそれを使用してもよいが、市販品を更に粉砕することが好ましい場合が多い。その場合、ボールミル、ライカイ機、ジェットミルなどの粉砕装置を使用することができる。また、酸性リン酸カルシウム原料粉体をアルコールなどの液体の媒体と共にライカイ機、ボールミル等を用いて粉砕してスラリーを調製し、得られたスラリーを乾燥させることにより酸性リン酸カルシウム粒子（Ｃ）を得ることもできる。このときの粉砕装置としては、ボールミルを用いることが好ましく、そのポット及びボールの材質としては、好適にはアルミナやジルコニアが採用される。
【００４２】
ここで、酸性リン酸カルシウム粒子（Ｃ）の平均粒径に比べてリン酸四カルシウム粒子（Ａ）の平均粒径を大きくすることによって、両者の溶解度のバランスが適切となり、水溶液のｐＨを中性付近に維持することが可能となる。その結果、ヒドロキシアパタイトの析出が円滑となり、石灰化効果を向上させることができる。具体的には（Ａ）の平均粒径を（Ｃ）の平均粒径の２倍以上とすることがより好ましく、４倍以上とすることがさらに好ましく、７倍以上とすることが特に好ましい。一方、（Ａ）の平均粒径を（Ｃ）の平均粒径の３５倍以下とすることがより好ましく、３０倍以下とすることが更に好ましく、２５倍以下とすることが特に好ましい。
【００４３】
リン酸四カルシウム粒子（Ａ）と酸性リン酸カルシウム粒子（Ｃ）の配合割合（Ａ／Ｃ）は特に限定されず、モル比で４０／６０〜６０／４０の範囲となるような配合割合で使用されることが好ましい。このことにより、石灰化効果の高い本発明の象牙質石灰化剤を得ることができる。上記配合割合（Ａ／Ｃ）は、より好適には４５／５５〜５５／４５であり、実質的に５０／５０であることが最適である。
【００４４】
本発明の象牙質石灰化剤は、更にフッ素化合物（Ｄ）を含有することが好ましい。このことにより、歯質に耐酸性を付与させるとともに石灰化を促進させることが可能となる。本発明で用いられるフッ素化合物（Ｄ）としては特に限定されず、フッ化ナトリウム、フッ化カリウム、フッ化アンモニウム、フッ化リチウム、フッ化セシウム、フッ化マグネシウム、フッ化カルシウム、フッ化ストロンチウム、フッ化ストロンチウム、フッ化バリウム、フッ化銅、フッ化ジルコニウム、フッ化アルミニウム、フッ化スズ、モノフルオロリン酸ナトリウム、モノフルオロリン酸カリウム、フッ化水素酸、フッ化チタンナトリウム、フッ化チタンカリウム、ヘキシルアミンハイドロフルオライド、ラウリルアミンハイドロフルオライド、グリシンハイドロフルオライド、アラニンハイドロフルオライド、フルオロシラン類、フッ化ジアミン銀等が挙げられる。中でも石灰化促進効果の観点からフッ化ナトリウム、モノフルオロリン酸ナトリウム、フッ化スズが好適に用いられる。フッ素化合物（Ｄ）の使用量は特に限定されず、象牙質石灰化剤の全量１００重量部に対してフッ素化合物（Ｄ）の換算フッ化物イオンを０．０１〜３重量部含むことが好ましい。フッ素化合物（Ｄ）の換算フッ化物イオンの使用量が０．０１重量部未満の場合、石灰化を促進する効果が低下するおそれがあり、０．０５重量部以上であることがより好ましい。一方、フッ素化合物（Ｄ）の換算フッ化物イオンの使用量が３重量部を超える場合、安全性が損なわれるおそれがあり、１重量部以下であることがより好ましい。
【００４５】
本発明の象牙質石灰化剤は、本発明の効果を阻害しない範囲でリン酸四カルシウム粒子（Ａ）、リン酸のアルカリ金属塩（Ｂ）、酸性リン酸カルシウム粒子（Ｃ）及びフッ素化合物（Ｄ）以外の成分を含有しても構わない。例えば、必要に応じて増粘剤を配合することができる。増粘剤の具体例としては、カルボキシメチルセルロース、カルボキシメチルセルロースナトリウム、ヒドロキシプロピルセルロース、ヒドロキシプロピルメチルセルロース、ポリビニルアルコール、ポリエチレングリコール、ポリアクリル酸、ポリスチレンスルホン酸、ポリスチレンスルホン酸塩、ポリグルタミン酸、ポリグルタミン酸塩、ポリアスパラギン酸、ポリアスパラギン酸塩、ポリＬリジン、ポリＬリジン塩、セルロース以外のデンプン、アルギン酸、アルギン酸塩、カラジーナン、グアーガム、キタンサンガム、セルロースガム、ヒアルロン酸、ヒアルロン酸塩、ペクチン、ペクチン塩、キチン、キトサン等の多糖類、アルギン酸プロピレングリコールエステル等の酸性多糖類エステル、またコラーゲン、ゼラチン及びこれらの誘導体などのタンパク質類等の高分子などから選択される１つ又は２つ以上が挙げられるが、水への溶解性及び粘性の面からはカルボキシメチルセルロースナトリウム、ヒドロキシプロピルセルロース、ヒドロキシプロピルメチルセルロース、アルギン酸、アルギン酸塩、キトサン、ポリグルタミン酸、ポリグルタミン酸塩から選択される少なくとも１つが好ましい。増粘剤は、粉体に配合してもよいし液剤に配合してもよく、また混合中のペーストに配合してもよい。
【００４６】
また、必要に応じてシリカ、金属酸化物等に代表される無機フィラー、グリセリン、エチレングリコール、プロピレングリコール、ジグリセリン等の多価アルコール、キシリトール、ソルビトール、エリスリトール等の糖アルコール、ポリエチレングリコール、ポリプロピレングリコール等のポリエーテル、アスパルテーム、アセスルファムカリウム、カンゾウ抽出液、サッカリン、サッカリンナトリウム等の人工甘味料などを加えてもよい。これらの中でも、本発明の象牙質石灰化剤は、無機フィラーを含有することが好ましく、平均粒径が０．００２〜２μｍであるシリカ又は金属酸化物から選択される粒子（Ｅ）を含有することがより好ましく、平均粒径が０．００２〜２μｍであるシリカ粒子（Ｅ）を含有することが更に好ましい。
【００４７】
更に、薬理学的に許容できるあらゆる薬剤等を配合することができる。セチルピリジニウムクロリド等に代表される抗菌剤、消毒剤、抗癌剤、抗生物質、アクトシン、ＰＥＧ１などの血行改善薬、ｂＦＧＦ、ＰＤＧＦ、ＢＭＰなどの増殖因子、骨芽細胞、象牙芽細胞、さらに未分化な骨髄由来幹細胞、胚性幹（ＥＳ）細胞、線維芽細胞等の分化細胞を遺伝子導入により脱分化・作製した人工多能性幹（ｉＰＳ：ｉｎｄｕｃｅｄ  Ｐｌｕｒｉｐｏｔｅｎｔ  Ｓｔｅｍ）細胞ならびにこれらを分化させた細胞など硬組織形成を促進させる細胞などを配合させることができる。
【００４８】
本発明の象牙質石灰化剤は、該象牙質石灰化剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることが好ましい。前記遊離アルカリ金属イオン濃度がこのような範囲にあることで、象牙質透過抑制率の良好な象牙質石灰化剤が得られる利点を有する。前記遊離アルカリ金属イオン濃度が０．２ｍｇ／Ｌ未満の場合、アルカリ金属イオンと共に供給されるリン酸イオンが不足することからヒドロキシアパタイトへの転化が円滑でなくなり、象牙質透過抑制率の良好な象牙質石灰化剤が得られないおそれがあり、０．５ｍｇ／Ｌ以上であることがより好ましく、１ｍｇ／Ｌ以上であることが一層好ましい。一方、前記遊離アルカリ金属イオン濃度が１００ｍｇ／Ｌを超える場合、アルカリ金属イオンと共に供給されるリン酸イオンが過多となることからヒドロキシアパタイトへの転化が円滑でなくなり、象牙質透過抑制率の良好な象牙質石灰化剤が得られないだけでなく、過剰のナトリウムイオンがヒドロキシアパタイトへの転化を阻害するおそれがあり、５０ｍｇ／Ｌ以下であることがより好ましく、３０ｍｇ／Ｌ以下であることが一層好ましい。遊離アルカリ金属イオンの測定方法は任意の方法を選択できる。懸濁液の上清を採取し、ＩＣＰ発光分光分析装置あるいはイオンクロマトグラフィーにより測定を行うことも可能であるし、懸濁液中にアルカリ金属イオン濃度に応答する電極を直接浸漬する測定方法を用いても良い。
【００４９】
また、本発明の象牙質石灰化剤は、前記遊離アルカリ金属イオン濃度の平均値をｄとしたときの標準偏差σがσ≦０．３ｄを満たすこと、すなわち、標準偏差σを前記遊離アルカリ金属イオン濃度の平均値ｄで割った値（σ／ｄ）が０．３以下であることが好ましい。このことにより、リン酸のアルカリ金属塩（Ｂ）の均一性が良好となり、更に象牙質透過抑制率の良好な象牙質石灰化剤が得られる利点を有する。特に、象牙細管の封鎖性が良好となるため、知覚過敏を抑制する効果が高くなる利点を有する。この理由については必ずしも明らかではないが、以下のようなメカニズムが推定される。すなわち、リン酸のアルカリ金属塩（Ｂ）の均一性が良好でない場合、リン酸のアルカリ金属塩（Ｂ）が凝集しており、該凝集したリン酸のアルカリ金属塩（Ｂ）が水の存在下で調製した象牙質石灰化剤とともに象牙細管内に取り込まれるようである。凝集したリン酸のアルカリ金属塩（Ｂ）は、本発明の象牙質石灰化剤がＨＡｐに転化した際に溶解し、当該ＨＡｐに孔を生じさせてしまい、象牙質透過抑制率が低下すると考えられる。
【００５０】
また、本発明の象牙質石灰化剤は、該象牙質石灰化剤で厚さ７００μｍの牛歯ディスクの片面を処置した際の象牙質透過抑制率が下記式（Ｉ）を満たすことが好ましい。下記式（Ｉ）を満たす本発明の象牙質石灰化剤は、象牙細管の深部にまでＨＡｐが析出して象牙細管が封鎖されるため、象牙質表面に疑似エナメル質が形成されて耐う蝕性を付与することができるとともに、知覚過敏症の治療が可能となる利点を有する。
［１−（石灰化した牛歯ディスクの透過量）／（石灰化を行っていない牛歯ディスクの透過量）］×１００≧７０・・・（Ｉ）
【００５１】
本発明では、リン酸四カルシウム粒子（Ａ）及びリン酸のアルカリ金属塩（Ｂ）を含有する粉体と、水を主成分とする液体又は水系ペーストとを混合することにより、ペースト状の象牙質石灰化剤を得ることができる。水を含むこのペースト状の象牙質石灰化剤は、直ちにＨＡｐに転化する反応が起こり始めるため、医療現場で使用する直前に混合して調製することが好ましい。混合操作としては特に限定されず、手混合、スタティックミキサーを用いた混合等が好ましく採用される。ここで、本発明者らはリン酸のアルカリ金属塩（Ｂ）の含有量が適切な範囲にあると石灰化効果が高いことを確認している。しかしながら、リン酸のアルカリ金属塩（Ｂ）の水に対する溶解度がそれ程高くないため、リン酸のアルカリ金属塩（Ｂ）を粉体で加える上記混合方法が好ましく採用される。
【００５２】
こうして得られた象牙質石灰化剤は、象牙質表面に塗布等することにより好適に使用される。ここで、水を主成分とする液体とは、純水であっても、水を主成分とし他の成分を含有する液体であってもよく、また、水を主成分とする水系ペーストとは、水を主成分とし他の成分を含有するペースト状の液体を示す。他の成分としては特に限定されず、上述の酸性リン酸カルシウム粒子（Ｃ）、グリセリン、エチレングリコール、プロピレングリコール、ジグリセリン等の多価アルコール、キシリトール、ソルビトール、エリスリトール等の糖アルコール、ポリエチレングリコール、ポリプロピレングリコール等のポリエーテルなどが例示される。他の成分として酸性リン酸カルシウム粒子（Ｃ）を含む場合、リン酸四カルシウム粒子（Ａ）及びリン酸のアルカリ金属塩（Ｂ）を含む粉体又は非水系ペーストに、水を主成分とし酸性リン酸カルシウム粒子（Ｃ）を含む液体又は水系ペーストを加えて混合する方法も好ましく採用される。
【００５３】
また、本発明では、リン酸四カルシウム粒子（Ａ）を含む粉体又は非水系ペーストに、水を主成分としリン酸のアルカリ金属塩（Ｂ）を含む液体又は水系ペーストを加えて混合することによってもペースト状の象牙質石灰化剤を得ることができる。ここで、水の存在下ではリン酸四カルシウム粒子（Ａ）が溶解して徐々にＨＡｐに転化する反応が起こるため、水を主成分とする液体又は水系ペーストとリン酸四カルシウム粒子（Ａ）とを予め混合して保存しておくことができない。したがって、リン酸四カルシウム粒子（Ａ）を含む粉体又は水以外の他の溶媒を主成分とする非水系ペーストと、水を主成分としリン酸のアルカリ金属塩（Ｂ）を含む液体又は水系ペーストとを混合する方法が好適に採用され、使用直前に混合して調製する際の操作が簡便である利点も有する。また、非水系ペーストに使用される水以外の溶媒としては特に限定されず、例えば、グリセリン、エチレングリコール、プロピレングリコール、ジグリセリン等の多価アルコール、ポリエチレングリコール、ポリプロピレングリコール等のポリエーテルなどが例示される。
【００５４】
また、本発明において、リン酸四カルシウム粒子（Ａ）及びリン酸のアルカリ金属塩（Ｂ）を含む粉体、又はリン酸四カルシウム粒子（Ａ）、リン酸のアルカリ金属塩（Ｂ）及び酸性リン酸カルシウム粒子（Ｃ）を含む粉体を予め混合することが好ましい。このことにより、象牙細管の封鎖性が良好となるため、知覚過敏を抑制する効果が高くなる利点を有する。したがって、後述するように、本発明の象牙質石灰化剤は、象牙質知覚過敏抑制剤として好適に用いられる。ここで、前記混合の際には、ジェットミル、ライカイ機、ボールミル、高速回転ミル、遊星ミル、ハイブリダイザー、メカノフュージョン又は混合押出し機から選択される少なくとも１種を用いることが好ましい。象牙細管の封鎖性をより高める観点から、ボールミル、ライカイ機、高速回転ミル、ジェットミルから選択される少なくとも１種を用いることが好ましい。
【００５５】
本発明の象牙質石灰化剤は、歯面処理材、歯磨材、又はチューイングガムの各種用途に好ましく用いられる。水の存在下ではリン酸四カルシウム粒子（Ａ）が溶解して徐々にＨＡｐに転化する反応が起こるため、歯磨材やチューイングガムなどのように使用時に適宜水分が供給されるような態様であってもよいし、歯面処理材などのように使用直前に液剤と適宜混合するような態様であってもよい。また、本発明の象牙質石灰化剤は、上記説明したように象牙細管の深部にまでＨＡｐが析出して象牙細管を封鎖することが可能であり、かかる観点から、象牙質石灰化剤からなる象牙質知覚過敏抑制剤が本発明の好適な実施態様である。
【００５６】
ここで、本発明者らにより、リン酸四カルシウム粒子（Ａ）、及びリン酸のアルカリ金属塩（Ｂ）を含有する象牙質石灰化剤からなる象牙質知覚過敏抑制剤であって、該象牙質知覚過敏抑制剤が更に酸性リン酸カルシウム粒子（Ｃ）を含み、リン酸四カルシウム粒子（Ａ）の平均粒径が０．５〜４０μｍであり、該象牙質知覚過敏抑制剤の全量１００重量部に対するリン酸四カルシウム粒子（Ａ）の配合量が５〜５５重量部である象牙質知覚過敏抑制剤を象牙質表面にすり込むことにより、少なくとも１回の治療で象牙細管を封鎖することが可能であることが明らかとなった。この理由については必ずしも明らかではないが、以下のようなメカニズムが推定される。
【００５７】
すなわち、リン酸四カルシウム粒子（Ａ）、リン酸のアルカリ金属塩（Ｂ）、及び酸性リン酸カルシウム粒子（Ｃ）を一定量含有する象牙質知覚過敏抑制剤を水の存在下で調製して象牙質表面にすり込んだ際に、リン酸四カルシウム粒子（Ａ）、リン酸のアルカリ金属塩（Ｂ）、及び酸性リン酸カルシウム粒子（Ｃ）から供給されたカルシウムイオンとリン酸イオンとが反応して、エネルギー的に安定なＨＡｐの微結晶が析出するようである。このとき、象牙質知覚過敏抑制剤を含む液剤とともに前記ＨＡｐの微結晶が象牙細管に挿入され、その結果、象牙細管に挿入された前記ＨＡｐ微結晶が液剤中に含まれるカルシウムイオンとリン酸イオンとにより結晶成長し、緻密化して象牙質と一体化するようである。このことにより、象牙細管の封鎖性が良好となるため、知覚過敏を抑制する効果が高くなる。
【００５８】
したがって、象牙質表面にすり込むことにより象牙細管を封鎖させるために用いられるものであることを特徴とする象牙質知覚過敏抑制剤が本発明の好適な実施態様である。また、このような象牙質知覚過敏抑制剤を象牙質表面にすり込むことによる象牙質知覚過敏抑制方法も本発明の好適な実施態様である。
【００５９】
また、本発明の別の好適な実施態様は、リン酸四カルシウム粒子（Ａ）、及びリン酸のアルカリ金属塩（Ｂ）を含有する象牙質石灰化剤からなる象牙質知覚過敏抑制剤であって、該象牙質知覚過敏抑制剤０．０５ｇを２５℃の純水２００ｇに投入して懸濁液を調製した際に、投入から１０分後における該懸濁液の遊離アルカリ金属イオン濃度が０．２〜１００ｍｇ／Ｌであることを特徴とする象牙質知覚過敏抑制剤である。
【００６０】
本発明の象牙質石灰化剤は、上述のように、使用時に適宜水分が供給されるような態様であってもよいし、使用直前に液剤と適宜混合するような態様であってもよい。したがって、リン酸四カルシウム粒子（Ａ）及びリン酸のアルカリ金属塩（Ｂ）を含む粉体又は非水系ペーストと、水を主成分とする液体又は水系ペーストとからなる象牙質石灰化剤キットであることが本発明の実施態様の一つである。また、リン酸四カルシウム粒子（Ａ）、リン酸のアルカリ金属塩（Ｂ）及び酸性リン酸カルシウム粒子（Ｃ）を含む粉体又は非水系ペーストと、水を主成分とする液体又は水系ペーストとからなる象牙質石灰化剤キットであることが本発明の実施態様の一つである。また、リン酸四カルシウム粒子（Ａ）を含む粉体又は非水系ペーストと、水を主成分としリン酸のアルカリ金属塩（Ｂ）を含む液体又は水系ペーストとからなる象牙質石灰化剤キットであることが本発明の実施態様の一つである。また、リン酸四カルシウム粒子（Ａ）を含む粉体又は非水系ペーストと、リン酸のアルカリ金属塩（Ｂ）を含む粉体又は非水系ペーストと、水を主成分とする液体又は水系ペーストとからなる象牙質石灰化剤キットであることも本発明の実施態様の一つである。
【００６１】
更に、リン酸四カルシウム粒子（Ａ）及びリン酸のアルカリ金属塩（Ｂ）を含む粉体又は非水系ペーストと、水を主成分とし酸性リン酸カルシウム粒子（Ｃ）を含む液体又は水系ペーストとからなる象牙質知覚過敏抑制剤キットであることが本発明の実施態様の一つである。また、リン酸四カルシウム粒子（Ａ）を含む粉体又は非水系ペーストと、リン酸のアルカリ金属塩（Ｂ）を含む粉体又は非水系ペーストと、酸性リン酸カルシウム粒子（Ｃ）を含む粉体又は非水系ペーストと、水を主成分とする液体又は水系ペーストとからなる象牙質知覚過敏抑制剤キットであることも本発明の実施態様の一つである。
【実施例】
【００６２】
以下、実施例を用いて本発明を更に具体的に説明する。本実施例においてリン酸四カルシウム粒子（Ａ）、リン酸のアルカリ金属塩（Ｂ）粒子、酸性リン酸カルシウム粒子（Ｃ）及びフッ化ナトリウム（Ｄ）粒子の平均粒径は、レーザー回折式粒度分布測定装置（株式会社島津製作所製「ＳＡＬＤ−２１００型」）を用いて測定し、測定の結果から算出されるメディアン径を平均粒径とした。【００６３】
［石灰化用牛歯の調製］
健全牛歯切歯の頬側中央を＃８０，＃１０００研磨紙を用いて回転研磨機により研磨し、象牙質を露出させた。この牛歯研磨面をさらにラッピングフィルム（＃１２００，＃３０００，＃８０００，住友スリーエム社製）を用いて研磨し、平滑とした。この象牙質部分に歯に対して縦軸方向及び横軸方向に各７ｍｍ試験部分の窓を残し（以下、「象牙質窓」と称する）、周りをマニキュアでマスキングし、１時間風乾した。この牛歯に対して、０．５Ｍ  ＥＤＴＡ溶液（和光純薬工業株式会社製）を５倍に希釈した溶液を３０秒間象牙質窓に作用させ脱灰を行なった後、３０分以上水洗した。更に１０％次亜塩素酸ナトリウム溶液（ネオクリーナー「セキネ」、ネオ製薬工業株式会社）を２分間作用させ清掃した後、更に約３０分水洗、１時間風乾することで石灰化に用いる牛歯を調製した。【００６４】
［擬似唾液の調製］
塩化ナトリウム（８．７７ｇ，１５０ｍｍｏｌ）、リン酸二水素カリウム（１２２ｍｇ，０．９ｍｍｏｌ）、塩化カルシウム（１６６ｍｇ，１．５ｍｍｏｌ）、Ｈｅｐｅｓ（４．７７ｇ，２０ｍｍｏｌ）をそれぞれ秤量皿に量り取り、約８００ｍｌの蒸留水を入れた２０００ｍｌビーカーに攪拌下に順次加えた。溶質が完全に溶解したことを確認した後、この溶液の酸性度をｐＨメータ（Ｆ５５、堀場製作所）で測定しながら、１０％水酸化ナトリウム水溶液を滴下し、ｐＨ７．０とした。次にこの溶液を１０００ｍｌメスフラスコに加えてメスアップし、擬似唾液１０００ｍｌを得た。【００６５】
実施例１
［象牙質石灰化剤の調製］
（１）リン酸四カルシウム粒子（Ａ）の調製
本実施例で使用するリン酸四カルシウム粒子（Ａ１）（平均粒径２３．１μｍ）は、以下の通り調製した粗リン酸四カルシウムを粉砕することにより得た。市販の無水リン酸一水素カルシウム粒子（Product No. 1430, J.T.Baker Chemical Co., NJ）及び炭酸カルシウム（Product No. 1288, J.T.Baker Chemical Co., NJ）を等モルとなる様に水中に加え、１時間撹拌した後、ろ過・乾燥することで得られたケーキ状の等モル混合物を電気炉（ＦＵＳ７３２ＰＢ，アドバンテック東洋(株)製）中で１５００℃、２４時間加熱し、その後デシケータ中で室温まで冷却することでリン酸四カルシウム塊を調製した。さらに、乳鉢中で荒く砕き、その後篩がけを行うことで微粉ならびにリン酸四カルシウム塊を除き、０．５〜３ｍｍの範囲に粒度を整え、粗リン酸四カルシウムを得た。この粗リン酸四カルシウム１００ｇ、及び直径が２０ｍｍのジルコニアボール２００ｇを４００ｍｌのアルミナ製粉砕ポット（株式会社ニッカトー製「Ｔｙｐｅ  Ａ−３  ＨＤポットミル」）中に加え、１５０ｒｐｍの回転速度で１５時間粉砕することでリン酸四カルシウム粒子（Ａ１）を得た。【００６６】
（２）リン酸のアルカリ金属塩（Ｂ）粒子の調製
リン酸のアルカリ金属塩（Ｂ）粒子の一例として本実施例で使用するリン酸一水素二ナトリウム（Ｂ）粒子（平均粒径１．７μｍ）は、市販のリン酸一水素二ナトリウム粒子（和光純薬工業株式会社製）５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で５時間湿式振動粉砕を行うことで得られたスラリーを、ロータリーエバポレータでエタノールを留去した後、６０℃で６時間真空乾燥することで得た。【００６７】
（３）酸性リン酸カルシウム粒子（Ｃ）の調製
酸性リン酸カルシウム粒子（Ｃ）の一例として本実施例で使用する無水リン酸一水素カルシウム粒子（Ｃ１）（平均粒径１．１μｍ）は、市販の無水リン酸一水素カルシウム粒子（Product No. 1430, J.T.Baker Chemical Co., NJ、平均粒径１０．２μｍ）５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間真空乾燥することで得た。【００６８】
（４）象牙質石灰化剤用の粉剤の調製
上記で得たリン酸四カルシウム粒子（Ａ１）２６．２ｇ、リン酸一水素二ナトリウム（Ｂ）粒子５ｇ、無水リン酸一水素カルシウム粒子（Ｃ１）９．８ｇ及び特開平２−２５８６０２号公報に開示の方法で微粒子化したフッ化ナトリウム（Ｄ）粒子（平均粒径０．７μｍ）０．２１ｇを高速回転ミル（アズワン株式会社製「ＳＭ−１」）中に加え、１０００ｒｐｍの回転速度で３分間混合することで象牙質石灰化剤用の粉剤を得た。このように混合されて得られる粉剤の調製方法を「方法１」とした。【００６９】
（５）象牙質石灰化剤用の液状ペーストの調製
グリセリン（和光純薬工業株式会社製）１０００ｇ、プロピレングリコール（和光純薬工業株式会社製）５００ｇ、キシリトール（和光純薬工業株式会社製）５００ｇ、ポリエチレングリコール（マクロゴール４００、三洋化成工業株式会社製）３００ｇ、セチルピリジニウムクロリド１水和物（和光純薬工業株式会社製）５ｇ、シリカ粒子（Ｅ）（デグサ社製「ＡＥＲＯＳＩＬ  １３０」、平均粒径：０．０１６μｍ）４００ｇ及び蒸留水１１７４ｇをユニバーサルミキサー（株式会社パウレックス製）中で乳化分散させることで象牙質石灰化剤用の液状ペーストを得た。【００７０】
（６）象牙質石灰化剤の調製
上記（４）で得た粉剤０．４１ｇを精秤し、これに上記（５）で得た液状ペースト０．５９ｇを加え混合することで象牙質石灰化剤を調製した。象牙質石灰化剤の組成を表１にまとめて示す。【００７１】
［アルカリ金属イオン濃度の測定］
マグネティックスターラー上で２５℃の純水２００ｇを攪拌させている中に、上記象牙質石灰化剤用の粉剤０．０５ｇを投入した。粉剤投入後１０分時点で撹拌を停止し、上清を採取し、メンブレンフィルターでろ過した後にＩＣＰ発光分光分析装置（ＩＲＩＳ  ＡＰ、日本ジャーレルアッシュ株式会社製）を用いて粉剤スラリーの遊離ナトリウムイオン濃度を測定した（ｎ＝５０）。実施例１における粉剤のナトリウムイオン濃度の平均値（ｄ）は１０．４ｍｇ／Ｌであり、ナトリウムイオン濃度の標準偏差（σ）を（ｄ）で除した数値（σ／ｄ）は０．０６であった。得られた結果を表１にまとめて示す。【００７２】
［石灰化試験］
上記で調製した石灰化用牛歯を蒸留水に浸漬し、３０分間静置した後、象牙質窓に対してペースト状の象牙質石灰化剤を塗布し、３７℃、１００％ＲＨ条件下で３０分間インキュベートし、石灰化を行った。その後、象牙質石灰化剤を蒸留水で洗い流した後、擬似唾液中３７℃で保存した。象牙質石灰化剤塗布は１日毎に実施し、連続して７回実施した。象牙質石灰化剤の塗布・除去作業時間以外は常時擬似唾液中に浸漬した。また、擬似唾液は毎日交換した（ｎ＝５）。【００７３】
［形態学的評価］
（１）エポキシ樹脂の調製
エポキシ樹脂の調製はＬｕｆｔ法に準じて行い、エポキシ樹脂、硬化剤を均一に混合した後、加速剤を添加する方法を用いた。１００ｍｌディスポカップに、ルベアック８１２（エポキシ樹脂、ナカライテスク株式会社製）４１ｍｌ、ルベアックＭＮＡ（硬化剤、ナカライテスク株式会社製）３１ｍｌ、ルベアックＤＤＳＡ（硬化剤、ナカライテスク株式会社製）１０ｍｌをそれぞれディスポシリンジを用いて量り取りディスポカップに加え、１０分間攪拌した。これにディスポシリンジで量り取ったルベアックＤＭＰ−３０（加速剤、ナカライテスク株式会社製）１．２ｍｌを攪拌しながら徐々に滴下し、添加後さらに１０分間攪拌することで調製した。【００７４】
（２）ＳＥＭ観察用サンプルの作製
擬似唾液から石灰化牛歯を取り出し、水洗した後、バイアル中の７０％エタノール水溶液中に浸漬した。浸漬後、直ちにバイアルをデシケータ内に移し、１０分間減圧条件下に置いた。この後、バイアルをデシケータから取り出し、低速攪拌機（ＴＲ−１１８，ＡＳ−ＯＮＥ社製）に取り付け、約４ｒｐｍの回転速度で１時間攪拌した。同様の操作を、８０％エタノール水溶液、９０％エタノール水溶液、９９％エタノール水溶液、１００％エタノール（２回）を用いて行い、２回目の１００％エタノールにはそのまま１晩浸漬した。翌日、プロピレンオキサイドとエタノールの１：１混合溶媒、プロピレンオキサイド１００％（２回）についても順次同様の作業を行い、２回目のプロピレンオキサイドにそのまま１晩浸漬した。さらに、エポキシ樹脂：プロピレンオキサイド＝１：１混合溶液、エポキシ樹脂：プロピレンオキサイド＝４：１混合溶液、エポキシ樹脂１００％（２回）についても同様の作業を行った。これらについては浸漬時間を２時間とした。最後にエポキシ樹脂を入れたポリ容器に牛歯サンプルを入れ、４５℃にて１日間、６０℃にて２日間硬化反応を行った。硬化終了後、ポリエチレン製容器とともに精密低速切断機（ＢＵＥＨＬＥＲ、ＩＳＯＭＥＴ１０００）により脱灰面に対して垂直方向に切断し、試験部分の断面を含む厚さ約１ｍｍの切片を得た。この切片をラッピングフィルム（＃１２００，＃３０００，＃８０００，住友スリーエム社製）を用いて研磨し、ＳＥＭ観察用サンプルとした（ｎ＝５）。【００７５】
（３）ＳＥＭ観察
ＳＥＭ測定にはＳ-３５００Ｎ(日立ハイテク社製)を使用した。加速電圧１５ｋＶの条件で、象牙質表面上に形成されたヒドロキシアパタイト層の厚み、ならびに石灰化象牙質表面からヒドロキシアパタイトによる象牙細管封鎖が観察される最も深い距離測定を行った。上記象牙質石灰化剤により石灰化された牛歯象牙質表面上のヒドロキシアパタイト層の平均厚みは１６μｍ、ヒドロキシアパタイトによる象牙細管封鎖が観察される最も深い距離の平均は３２３μｍであった。得られた結果を表４にまとめて示す。また、図１及び図２のＳＥＭ写真からも分かるように、本発明の象牙質石灰化剤を象牙質表面に塗布することにより、該象牙質表面にＨＡｐ層が形成され、象牙細管がＨＡｐで封鎖されていることが確認された。【００７６】
［象牙質透過抑制率評価］
（１）石灰化用牛歯ディスクの調製
健全牛歯切歯の頬側中央を＃８０，＃１０００研磨紙を用いて回転研磨機によりトリミングし、直径約１．５ｃｍ、厚さ０．９ｍｍのディスク状に成形した。この牛歯研磨面をさらにラッピングフィルム（＃１２００，＃３０００，＃８０００，住友スリーエム社製）を用いて研磨し、厚さ０．７ｍｍまで研磨し、平滑とした。この牛歯ディスクの両面に対して、０．５Ｍ  ＥＤＴＡ溶液（和光純薬工業株式会社製）を５倍に希釈した溶液を１８０秒間象牙質窓に作用させ脱灰を行なった後、約３０秒間蒸留水中で洗浄した。更に１０％次亜塩素酸ナトリウム溶液（ネオクリーナー「セキネ」、ネオ製薬工業（株））を１２０秒間作用させて清掃した後、約３０分間蒸留水で洗浄することで象牙質透過抑制率評価に用いる牛歯ディスクを調製した。【００７７】
（２）石灰化試験
上記（１）で調製した石灰化用牛歯ディスクを蒸留水に浸漬し、３０分間静置した後、ディスク面の一方（エナメル質側）に対してペースト状の象牙質石灰化剤を塗布し、３７℃、１００％ＲＨ条件下で３０分間インキュベートし、石灰化を行った。その後、象牙質石灰化剤を蒸留水で洗い流した後、擬似唾液中３７℃で保存した。象牙質石灰化剤の塗布は１日毎に同一面に対して実施し、連続して７回実施した。象牙質石灰化剤の塗布・除去作業時間以外は常時擬似唾液中に浸漬した。また、擬似唾液は毎日交換した（ｎ＝５）。【００７８】
（３）象牙質透過抑制率評価試験
象牙質透過抑制率の評価には、Ｐａｓｈｌｅｙらの方法（Ｄ．Ｈ．ＰＡＳＨＬＥＹ  ｅｔ  ａｌ．，Ｊ．Ｄｅｎｔ．Ｒｅｓ．６５：４１７−４２０，１９８６．；Ｋ．Ｃ．Ｙ．ＴＡＹ  ｅｔ  ａｌ．，Ｊ．Ｅｎｄｏｄ．３３：１４３８−１４４３，２００７．）に準じる方法を用いて実施した。同様の装置を設置し、上記で得た石灰化牛歯を歯髄からエナメル質の方向に液が透過する様に分割可能なチャンバー治具中に設置、固定した。Phosphate-buffered saline（Dulbecco’s PBS, Grand Island Biological Company, Grand Island, NY）の圧力を加える象牙質表面は、Ｏリングを用いて表面積を７８．５ｍｍ２（直径５ｍｍ）に規格化し、１０ｐｓｉ（６９ｋＰａ）で加圧し、２４時間経過した際の透過量を測定した。また、同様の操作で上記の石灰化を行っていない牛歯ディスクの透過量を測定し、下記式を用いて透過抑制率を算出した。実施例１により石灰化した牛歯ディスクの透過抑制率は８５％であった。得られた結果を表４にまとめて示す。
透過抑制率（％）＝｛１−（石灰化した牛歯ディスクの透過量）／（石灰化を行っていない牛歯ディスクの透過量）｝×１００【００７９】
実施例２
実施例１において、無水リン酸一水素カルシウム粒子（Ｃ１）を用いず、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８０】
実施例３
実施例１において、リン酸一水素二ナトリウム（Ｂ）粒子を粉剤に加えて調製する代わりに液状ペーストに加えて調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８１】
実施例４
実施例１において、リン酸一水素二ナトリウム（Ｂ）粒子の使用量を０．５重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８２】
実施例５
実施例１において、リン酸一水素二ナトリウム（Ｂ）粒子５重量部を粉剤に加えて調製する代わりに、リン酸一水素二ナトリウム（Ｂ）粒子０．５重量部を液状ペーストに加え、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８３】
実施例６
実施例１において、リン酸一水素二ナトリウム（Ｂ）粒子の使用量を２５重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８４】
実施例７
実施例１において、リン酸一水素二ナトリウム（Ｂ）粒子５重量部を粉剤に加えて調製する代わりに、リン酸一水素二ナトリウム（Ｂ）粒子２５重量部を液状ペーストに加え、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８５】
実施例８
実施例１において、リン酸一水素二ナトリウム（Ｂ）粒子の使用量を２．５重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８６】
実施例９
実施例１において、リン酸一水素二ナトリウム（Ｂ）粒子の使用量を１２重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８７】
実施例１０
実施例１において、リン酸一水素二ナトリウム（Ｂ）粒子の使用量を１８重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８８】
実施例１１
実施例１において、リン酸四カルシウム粒子（Ａ１）の使用量を７３．５重量部、リン酸一水素二ナトリウム（Ｂ）粒子の使用量を１４重量部とし、無水リン酸一水素カルシウム粒子（Ｃ１）、グリセリン、プロピレングリコール、キシリトール、ポリエチレングリコール及びシリカ粒子（Ｅ）を用いず、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００８９】
実施例１２
実施例１において、リン酸四カルシウム粒子（Ａ１）の使用量を４９重量部、リン酸一水素二ナトリウム（Ｂ）粒子の使用量を９．３重量部とし、無水リン酸一水素カルシウム粒子（Ｃ１）、グリセリン、プロピレングリコール、キシリトール、ポリエチレングリコール及びシリカ粒子（Ｅ）を用いず、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００９０】
実施例１３
実施例１において、リン酸四カルシウム粒子（Ａ１）の使用量を２．６２重量部、無水リン酸一水素カルシウム粒子（Ｃ１）の使用量を０．９８重量部とし、リン酸一水素二ナトリウム（Ｂ）粒子５重量部を粉剤に加えて調製する代わりに、リン酸一水素二ナトリウム（Ｂ）粒子０．５重量部を液状ペーストに加え、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００９１】
実施例１４
実施例１において、リン酸四カルシウム粒子（Ａ１）の使用量を２．６２重量部、リン酸一水素二ナトリウム（Ｂ）粒子の使用量を０．５重量部とし、無水リン酸一水素カルシウム粒子（Ｃ１）の使用量を０．９８重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表１に、得られた評価結果を表４にまとめて示す。【００９２】
実施例１５
実施例１において、リン酸四カルシウム粒子（Ａ１）の使用量を５．２４重量部、リン酸一水素二ナトリウム（Ｂ）粒子の使用量を１重量部とし、無水リン酸一水素カルシウム粒子（Ｃ１）の使用量を１．９６重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【００９３】
実施例１６
実施例１において、リン酸四カルシウム粒子（Ａ１）の使用量を１３．１重量部、リン酸一水素二ナトリウム（Ｂ）粒子の使用量を２．５重量部とし、無水リン酸一水素カルシウム粒子（Ｃ１）の使用量を４．９重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【００９４】
実施例１７
実施例１において、リン酸一水素二ナトリウム（Ｂ）粒子を５重量部用いる代わりに、リン酸二水素一ナトリウム（Ｂ）粒子を５重量部用いた以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【００９５】
実施例１８
実施例１において、リン酸一水素二ナトリウム（Ｂ）粒子５重量部を粉剤に加えて調製する代わりに、リン酸二水素一ナトリウム（Ｂ）粒子５重量部を液状ペーストに加え、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【００９６】
実施例１９
実施例１において、フッ化ナトリウム（Ｄ）粒子を用いず、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【００９７】
実施例２０
実施例１において、無水リン酸一水素カルシウム粒子（Ｃ１）を９．８重量部用いる代わりに、リン酸一水素カルシウム２水和物粒子（Ｃ）（平均粒径１．２μｍ）を１２．３重量部用い、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。ここで、上記リン酸一水素カルシウム２水和物粒子（Ｃ）（平均粒径１．２μｍ）は、市販のリン酸一水素カルシウム２水和物粒子（和光純薬工業株式会社製、平均粒径１９μｍ）を用い、実施例１における無水リン酸一水素カルシウム粒子（Ｃ１）を調製する方法と同様に調製することにより得た。【００９８】
実施例２１
実施例１において、無水リン酸一水素カルシウム粒子（Ｃ１）を９．８重量部用いる代わりに、無水リン酸二水素カルシウム粒子（Ｃ）（平均粒径１．１μｍ）を１６．７重量部用い、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。ここで、上記無水リン酸二水素カルシウム粒子（Ｃ）（平均粒径１．１μｍ）は、市販の無水リン酸二水素カルシウム粒子（和光純薬工業株式会社製、平均粒径１８μｍ）を用い、実施例１における無水リン酸一水素カルシウム粒子（Ｃ１）を調製する方法と同様に調製することにより得た。【００９９】
実施例２２
実施例１において、無水リン酸一水素カルシウム粒子（Ｃ１）を９．８重量部用いる代わりに、酸性ピロリン酸カルシウム粒子（Ｃ）（平均粒径１．０μｍ）を１５．４重量部用い、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。ここで、上記酸性ピロリン酸カルシウム粒子（Ｃ）（平均粒径１．０μｍ）は、市販の酸性ピロリン酸カルシウム粒子（太平化学産業株式会社製、平均粒径１３μｍ）を用い、実施例１における無水リン酸一水素カルシウム粒子（Ｃ１）を調製する方法と同様に調製することにより得た。【０１００】
実施例２３
実施例１において、リン酸四カルシウム粒子（Ａ１）の使用量を１８．４重量部、リン酸一水素二ナトリウム（Ｂ）粒子の使用量を３．５重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０１】
実施例２４
実施例１において、粉剤及び液状ペーストを調製する代わりに、リン酸四カルシウム粒子（Ａ１）２６．２重量部、フッ化ナトリウム（Ｄ）粒子０．２１重量部、シリカ粒子（Ｅ）０．５重量部、グリセリン１８．０９重量部及びプロピレングリコール５重量部を用いて調製した非水系ペーストと、リン酸一水素二ナトリウム（Ｂ）粒子５重量部、無水リン酸一水素カルシウム粒子（Ｃ１）９．８重量部、キシリトール５重量部、ポリエチレングリコール３重量部、セチルピリジニウムクロリド１水和物０．０５重量部、シリカ粒子（Ｅ）３．５重量部及び残部を精製水で調製した水系ペーストとを混合することで象牙質石灰化剤を調製し、形態学的評価及び象牙質透過抑制率評価を行った。用いた象牙質石灰化剤の組成を表３に、得られた評価結果を表４にまとめて示す。【０１０２】
比較例１
実施例１において、リン酸一水素二ナトリウム（Ｂ）粒子の使用量を０．２重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０３】
比較例２
実施例１において、リン酸一水素二ナトリウム（Ｂ）粒子５重量部を粉剤に加えて調製する代わりに、リン酸一水素二ナトリウム（Ｂ）粒子０．２重量部を液状ペーストに加え、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０４】
比較例３
実施例１において、リン酸一水素二ナトリウム（Ｂ）粒子の使用量を２７重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０５】
比較例４
実施例１において、リン酸四カルシウム粒子（Ａ１）の使用量を８１．３重量部、リン酸一水素二ナトリウム（Ｂ）粒子の使用量を１５．５重量部とし、無水リン酸一水素カルシウム粒子（Ｃ１）、グリセリン、プロピレングリコール、キシリトール、ポリエチレングリコール及びシリカ粒子（Ｅ）を用いず、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０６】
比較例５
実施例１において、リン酸四カルシウム粒子（Ａ１）の使用量を０．８７重量部、リン酸一水素二ナトリウム（Ｂ）粒子の使用量を０．１７重量部とし、無水リン酸一水素カルシウム粒子（Ｃ１）の使用量を０．３３重量部とし、残部を精製水で調製した以外は、実施例１と同様にして象牙質石灰化剤を調製し、アルカリ金属イオン濃度の測定、形態学的評価及び象牙質透過抑制率評価を行った。用いた象牙質石灰化剤の組成を表２に、得られた評価結果を表４にまとめて示す。【０１０７】
【表１】
2010113800.tif 000003
【０１０８】
【表２】
2010113800.tif 000004
【０１０９】
【表３】
2010113800.tif 000005
【０１１０】
【表４】
2010113800.tif 000006
【０１１１】
実施例２５
［象牙質知覚過敏抑制剤の調製］
（１）リン酸四カルシウム粒子（Ａ）の調製
本実施例で使用するリン酸四カルシウム粒子（Ａ４）（平均粒径５．２μｍ）は、以下の通り調製した粗リン酸四カルシウムを粉砕することにより得た。市販の無水リン酸一水素カルシウム粒子（Product No. 1430, J.T.Baker Chemical Co., NJ）及び炭酸カルシウム（Product No. 1288, J.T.Baker Chemical Co., NJ）を等モルとなる様に水中に加え、１時間撹拌した後、ろ過・乾燥することで得られたケーキ状の等モル混合物を電気炉（ＦＵＳ７３２ＰＢ，アドバンテック東洋(株)製）中で１５００℃、２４時間加熱し、その後デシケータ中で室温まで冷却することでリン酸四カルシウム塊を調製した。さらに、乳鉢中で荒く砕き、その後篩がけを行うことで微粉ならびにリン酸四カルシウム塊を除き、０．５〜１ｍｍの範囲に粒度を整え、粗リン酸四カルシウムを得た。この粗リン酸四カルシウム５０ｇ、直径が１０ｍｍのジルコニアボール２００ｇ、及び９９．５％脱水エタノール（和光純薬工業株式会社製「Ｅｔｈａｎｏｌ，Ｄｅｈｙｄｒａｔｅｄ（９９．５）」）１００ｇを１０００ｍｌのアルミナ製粉砕ポット（株式会社ニッカトー製「ＨＤ−Ｂ−１０４  ポットミル」）中に加え、１５００ｒｐｍの回転速度で１２時間湿式振動粉砕を行うことで得られたスラリーを、ロータリーエバポレータでエタノールを留去した後、６０℃で６時間真空乾燥することでリン酸四カルシウム粒子（Ａ４）を得た。【０１１２】
また、上記リン酸四カルシウム粒子（Ａ４）を調製する際の粉砕時間を１時間にすることで、平均粒径が３５．６μｍのリン酸四カルシウム粒子（Ａ２）を得た。同様に、上記リン酸四カルシウム粒子（Ａ４）を調製する際の粉砕時間を４時間にすることで、平均粒径が２０．３μｍのリン酸四カルシウム粒子（Ａ３）を得た。また、同様に、上記リン酸四カルシウム粒子（Ａ４）を調製する際の粉砕時間を２４時間にすることで、平均粒径が１．５μｍのリン酸四カルシウム粒子（Ａ５）を得た。【０１１３】
（２）リン酸のアルカリ金属塩（Ｂ）粒子の調製
本実施例で使用するリン酸一水素二ナトリウム（Ｂ）粒子（平均粒径１．７μｍ）は、市販のリン酸一水素二ナトリウム粒子（和光純薬工業株式会社製）５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で５時間湿式振動粉砕を行うことで得られたスラリーを、ロータリーエバポレータでエタノールを留去した後、６０℃で６時間真空乾燥することで得た。【０１１４】
（３）酸性リン酸カルシウム粒子（Ｃ）の調製
本実施例で使用する無水リン酸一水素カルシウム粒子（Ｃ１）（平均粒径１．１μｍ）は、市販の無水リン酸一水素カルシウム粒子（Product No. 1430, J.T.Baker Chemical Co., NJ、平均粒径１０．２μｍ）５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間真空乾燥することで得た。【０１１５】
（４）象牙質知覚過敏抑制剤用粉剤の調製
上記で得たリン酸四カルシウム粒子（Ａ４）３６．５ｇ、リン酸一水素二ナトリウム（Ｂ）粒子５ｇ、無水リン酸一水素カルシウム粒子（Ｃ１）１３．５ｇ及び特開平２−２５８６０２号公報に開示の方法で微粒子化したフッ化ナトリウム（Ｄ）粒子（平均粒径０．７μｍ）０．２１ｇを高速回転ミル（アズワン株式会社製「ＳＭ−１」）中に加え、１０００ｒｐｍの回転速度で３分間混合することで象牙質知覚過敏抑制剤用の粉剤を得た。このように混合されて得られる粉剤の調製方法を「方法１」とした。【０１１６】
（５）象牙質知覚過敏抑制剤用液状ペーストの調製
セチリピリジニウムクロリド１水和物（和光純薬工業株式会社製）０．５ｇ、シリカ粒子（Ｅ）（デグサ社製「ＡＥＲＯＳＩＬ  １３０」、平均粒径：０．０１６μｍ）２０ｇ及び蒸留水４２７．４ｇを５時間撹拌し、混合することで象牙質知覚過敏抑制剤用の液状ペーストを得た。【０１１７】
（６）象牙質知覚過敏抑制剤の調製
上記（４）で得た粉剤０．５５ｇを精秤し、これに上記（５）で得た液状ペースト０．４５ｇを加え混合することで象牙質知覚過敏抑制剤を調製した。象牙質知覚過敏抑制剤の組成を表５にまとめて示す。【０１１８】
［アルカリ金属イオン濃度の測定］
マグネティックスターラー上で２５℃の純水２００ｇを攪拌させている中に、上記方法１で得られた象牙質知覚過敏抑制剤用の粉剤０．０５ｇを投入した。粉剤投入後１０分時点で撹拌を停止し、上清を採取し、メンブレンフィルターでろ過した後にＩＣＰ発光分析装置（ＩＲＩＳ  ＡＰ、日本ジャーレルアッシュ株式会社製）を用いて粉剤スラリーの遊離ナトリウムイオン濃度を測定した（ｎ＝５０）。実施例２５における粉剤のナトリウムイオン濃度の平均値（ｄ）は７．７ｍｇ／Ｌであり、ナトリウムイオン濃度の標準偏差（σ）を（ｄ）で除した数値（σ／ｄ）は０．０４であった。得られた結果を表５にまとめて示す。【０１１９】
［象牙質透過抑制率評価］
（１）象牙質透過抑制率評価用牛歯の作製
健全牛歯切歯の頬側象牙質から＃８０，＃１０００研磨紙を用いて回転研磨機によりトリミングし、直径約１．５ｃｍ、厚さ０．９ｍｍの牛歯ディスクを作製した。この牛歯ディスク表面をさらにラッピングフィルム（＃１２００，＃３０００，＃８０００，住友スリーエム社製）を用いて研磨し、厚さ０．７ｍｍまで研磨し、平滑とした。この牛歯ディスクを、０．５Ｍ  ＥＤＴＡ溶液（和光純薬工業株式会社製）を５倍に希釈した溶液に１８０秒間浸漬し、約３０秒間蒸留水中で洗浄した。更に１０％次亜塩素酸ナトリウム溶液（ネオクリーナー「セキネ」、ネオ製薬工業（株））を１２０秒間浸漬した後、約３０分間蒸留水で洗浄することで象牙質透過抑制率評価に用いる牛歯ディスクを調製した。【０１２０】
上記牛歯ディスクの頬側象牙質表面に対して、スパーテルを用いて上記で調製した象牙質知覚過敏抑制剤約０．１ｇを付着させ、続いてマイクロブラシ（ＭＩＣＲＯＢＲＵＳＨ  ＩＮＴＥＲＮＡＴＩＯＮＡＬ製「ＲＥＧＵＬＡＲ  ＳＩＺＥ（２．０ｍｍ），ＭＲＢ４００」）を用いて、象牙質処理面中央部における直径５ｍｍの象牙質に対して３０秒間すり込みを行った。その後、象牙質表面のペーストを蒸留水で除去し、直ちに象牙質透過抑制率評価試験を実施した（ｎ＝５）。【０１２１】
（２）象牙質透過抑制率評価試験
象牙質透過抑制率の測定には、Ｐａｓｈｌｅｙらの方法（Ｄ．Ｈ．ＰＡＳＨＬＥＹ  ｅｔ  ａｌ．，Ｊ．Ｄｅｎｔ．Ｒｅｓ．６５：４１７−４２０，１９８６．；Ｋ．Ｃ．Ｙ．ＴＡＹ  ｅｔ  ａｌ．，Ｊ．Ｅｎｄｏｄ．３３：１４３８−１４４３，２００７．）に準じる方法を用いて実施した。同様の装置を設置し、上記で得た知覚過敏抑制処置を行った牛歯ディスクを歯髄からエナメル質の方向に液が透過する様に分割可能なチャンバー治具中に設置、固定した。Phosphate-buffered saline（Dulbecco’s PBS, Grand Island Biological Company, Grand Island, NY）の圧力を加える象牙質表面は、Ｏリングを用いて表面積を７８．５ｍｍ２（直径５ｍｍ）に規格化し、１０ｐｓｉ（６９ｋＰａ）で加圧し、２４時間経過した際の透過量を測定した。また、同様の操作で上記の石灰化（象牙細管封鎖）処置を行っていない牛歯ディスクの透過量を測定し、下記式を用いて透過抑制率を算出した。実施例２５により石灰化（象牙細管封鎖）した牛歯ディスクの透過抑制率は９２％であった。得られた結果を表７にまとめて示す。
透過抑制率（％）＝｛１−（石灰化（象牙細管封鎖）した牛歯ディスクの透過量）／（石灰化（象牙細管封鎖）を行っていない牛歯ディスクの透過量）｝×１００【０１２２】
［形態学的評価］
（１）形態学的評価用牛歯の作製
健全牛歯切歯の頬側中央を＃８０，＃１０００研磨紙を用いて回転研磨機により研磨してトリミングし、頬側象牙質が露出した厚さ２ｍｍの象牙質板を作製した。この頬側象牙質面をさらにラッピングフィルム（＃１２００，＃３０００，＃８０００，住友スリーエム社製）を用いて研磨し、平滑とした。この頬側象牙質部分に歯に対して縦軸方向及び横軸方向に各７ｍｍ試験部分の窓を残し、周りをマニキュアでマスキングし、１時間風乾した。この牛歯に対して、０．５Ｍ  ＥＤＴＡ溶液（和光純薬工業株式会社製）を５倍に希釈した溶液を３０秒間象牙質窓に作用させ脱灰を行った後、３０分以上水洗した。更に１０％次亜塩素酸ナトリウム溶液（ネオクリーナー「セキネ」、ネオ製薬工業（株））を２分間作用させ清掃した後、約３０分以上水洗することで石灰化（象牙細管封鎖）評価に用いる牛歯を調製した。上記歯面処理の後、歯の縦軸方向に半分をマニキュアでマスキングし、未処理の状態を保持した。上記牛歯の頬側象牙質表面に対して、スパーテルを用いて上記で調製した象牙質知覚過敏抑制剤約０．１ｇを付着させ、続いてマイクロブラシ（ＭＩＣＲＯＢＲＵＳＨ  ＩＮＴＥＲＮＡＴＩＯＮＡＬ製「ＲＥＧＵＬＡＲ  ＳＩＺＥ（２．０ｍｍ），ＭＲＢ４００」）を用いて象牙質窓全面に対して３０秒間すり込みを行った。その後、象牙質表面のペーストを蒸留水で除去した（ｎ＝１０）。【０１２３】
（２）ＳＥＭ観察用サンプルの作製
上記処理後、牛歯サンプルをバイアル中の７０％エタノール水溶液中に浸漬した。浸漬後、直ちにバイアルをデシケータ内に移し、１０分間減圧条件下に置いた。この後、バイアルをデシケータから取り出し、低速攪拌機（ＴＲ−１１８，ＡＳ−ＯＮＥ社製）に取り付け、約４ｒｐｍの回転速度で１時間攪拌した。同様の操作を、８０％エタノール水溶液、９０％エタノール水溶液、９９％エタノール水溶液、１００％エタノール（２回）を用いて行い、２回目の１００％エタノールにはそのまま１晩浸漬した。翌日、プロピレンオキサイドとエタノールの１：１混合溶媒、プロピレンオキサイド１００％（２回）についても順次同様の作業を行い、２回目のプロピレンオキサイドにそのまま１晩浸漬することで脱水、ならびにマニキュアの除去を行った。プロピレンオキサイド留去したサンプルを牛歯ディスクの石灰化（象牙細管封鎖）処理表面の形態観察用サンプルとした。また、プロピレンオキサイド留去後、２本のプライヤーを用いて石灰化（象牙細管封鎖）処置を行った象牙質を脆性的に破壊し、象牙質断面の形態観察用サンプルとした。【０１２４】
（３）ＳＥＭ観察
ＳＥＭ観察にはＳ-３５００Ｎ(日立ハイテク社製)を使用した。加速電圧は１５ｋＶの条件で、破壊前の牛歯ディスクの石灰化（象牙細管封鎖）処理−未処理境界付近の表面形態、並びに象牙質断面の石灰化（象牙細管封鎖）処理表面付近の形態を観察し、象牙質表面から象牙細管方向に知覚過敏抑制剤により封鎖が観察される最も深い距離（以下、「象牙細管封鎖深さ」ということがある）の測定を行った。実施例２５の知覚過敏抑制剤による象牙細管封鎖深さの平均は１５μｍであった。得られた結果を表７に、得られたＳＥＭ写真を図３及び図４（図４中の矢印はＨＡｐで封鎖された象牙細管である）にまとめて示す。【０１２５】
実施例２６
実施例２５において、リン酸一水素二ナトリウム（Ｂ）粒子を粉剤に加えて調製する代わりに液状ペーストに加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１２６】
実施例２７
実施例２５において、リン酸一水素二ナトリウム（Ｂ）粒子の使用量を０．１５重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１２７】
実施例２８
実施例２５において、リン酸一水素二ナトリウム（Ｂ）粒子の使用量を０．３重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１２８】
実施例２９
実施例２５において、リン酸一水素二ナトリウム（Ｂ）粒子の使用量を２．５重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１２９】
実施例３０
実施例２５において、リン酸一水素二ナトリウム（Ｂ）粒子の使用量を２０重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３０】
実施例３１
実施例２５において、リン酸四カルシウム粒子（Ａ４）の使用量を２１．９重量部、リン酸一水素二ナトリウム（Ｂ）粒子の使用量を２１重量部とし、無水リン酸一水素カルシウム粒子（Ｃ１）の使用量を８．１重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３１】
実施例３２
実施例２５において、リン酸四カルシウム粒子（Ａ４）の使用量を２１．９重量部、リン酸一水素二ナトリウム（Ｂ）粒子の使用量を２７重量部とし、無水リン酸一水素カルシウム粒子（Ｃ１）の使用量を８．１重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３２】
実施例３３
実施例２５において、リン酸四カルシウム粒子（Ａ４）の使用量を５．５重量部、リン酸一水素二ナトリウム（Ｂ）粒子の使用量を０．７５重量部とし、無水リン酸一水素カルシウム粒子（Ｃ１）の使用量を２重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３３】
実施例３４
実施例２５において、リン酸四カルシウム粒子（Ａ４）の使用量を７．５重量部、リン酸一水素二ナトリウム（Ｂ）粒子の使用量を１．０３重量部とし、無水リン酸一水素カルシウム粒子（Ｃ１）の使用量を２．８重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３４】
実施例３５
実施例２５において、リン酸四カルシウム粒子（Ａ４）の使用量を１５重量部、リン酸一水素二ナトリウム（Ｂ）粒子の使用量を２．０６重量部とし、無水リン酸一水素カルシウム粒子（Ｃ１）の使用量を５．６重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３５】
実施例３６
実施例２５において、リン酸四カルシウム粒子（Ａ４）の使用量を５０重量部、リン酸一水素二ナトリウム（Ｂ）粒子の使用量を６．８６重量部とし、無水リン酸一水素カルシウム粒子（Ｃ１）の使用量を１８．６重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３６】
実施例３７
実施例２５において、リン酸一水素二ナトリウム（Ｂ）粒子の使用量を５．５８重量部とし、無水リン酸一水素カルシウム粒子（Ｃ１）の使用量を１９．３重量部とし、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。【０１３７】
実施例３８
実施例２５において、リン酸一水素二ナトリウム（Ｂ）粒子の使用量を５．３６重量部とし、無水リン酸一水素カルシウム粒子（Ｃ１）を１３．５重量部用いる代わりに、リン酸一水素カルシウム２水和物粒子（Ｃ）（平均粒径１．２μｍ）を１７．１重量部用い、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。ここで、上記リン酸一水素カルシウム２水和物粒子（Ｃ）（平均粒径１．２μｍ）は、市販のリン酸一水素カルシウム２水和物粒子（和光純薬工業株式会社製、平均粒径１９μｍ）を用い、実施例２５における無水リン酸一水素カルシウム粒子（Ｃ１）を調製する方法と同様に調製することにより得た。【０１３８】
実施例３９
実施例２５において、リン酸一水素二ナトリウム（Ｂ）粒子の使用量を５．９８重量部とし、無水リン酸一水素カルシウム粒子（Ｃ１）を１３．５重量部用いる代わりに、無水リン酸二水素カルシウム粒子（Ｃ）（平均粒径１．１μｍ）を２３．３重量部用い、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表５に、得られた評価結果を表７にまとめて示す。ここで、上記無水リン酸二水素カルシウム粒子（Ｃ）（平均粒径１．１μｍ）は、市販の無水リン酸二水素カルシウム粒子（和光純薬工業株式会社製、平均粒径１８μｍ）を用い、実施例２５における無水リン酸一水素カルシウム粒子（Ｃ１）を調製する方法と同様に調製することにより得た。【０１３９】
実施例４０
実施例２５において、リン酸一水素二ナトリウム（Ｂ）粒子の使用量を６．７４重量部とし、無水リン酸一水素カルシウム粒子（Ｃ１）を１３．５重量部用いる代わりに、リン酸三カルシウム粒子（Ｃ）（平均粒径３．２μｍ）を３０．９重量部用い、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。ここで、上記リン酸三カルシウム粒子（Ｃ）（平均粒径３．２μｍ）は、太平化学産業株式会社製「α−ＴＣＰ−Ｂ（平均粒径３．２μｍ）」をそのまま用いた。【０１４０】
実施例４１
実施例２５において、リン酸一水素二ナトリウム（Ｂ）粒子を５重量部用いる代わりに、リン酸二水素一ナトリウム（Ｂ）粒子を５重量部用いた以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４１】
実施例４２
実施例２５において、リン酸一水素二ナトリウム（Ｂ）粒子５重量部を粉剤に加えて調製する代わりに、リン酸二水素一ナトリウム（Ｂ）粒子５重量部を液状ペーストに加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４２】
実施例４３
実施例２５において、フッ化ナトリウム（Ｄ）粒子を用いず、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４３】
実施例４４
実施例２５において、液状ペーストにシリカ粒子（Ｅ）を用いず、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４４】
実施例４５
実施例２５において、シリカ粒子（Ｅ）２重量部を液状ペーストに加える代わりに粉剤に加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４５】
実施例４６
実施例２５において、平均粒径５．２μｍのリン酸四カルシウム粒子（Ａ４）を３６．５重量部加える代わりに、平均粒径３５．６μｍのリン酸四カルシウム粒子（Ａ２）を３６．５重量部加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４６】
実施例４７
実施例２５において、平均粒径５．２μｍのリン酸四カルシウム粒子（Ａ４）を３６．５重量部加える代わりに、平均粒径２０．３μｍのリン酸四カルシウム粒子（Ａ３）を３６．５重量部加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４７】
実施例４８
実施例２５において、平均粒径５．２μｍのリン酸四カルシウム粒子（Ａ４）を３６．５重量部加える代わりに、平均粒径１．５μｍのリン酸四カルシウム粒子（Ａ５）を３６．５重量部加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１４８】
実施例４９
実施例２５において、粉剤及び液状ペーストを調製する代わりに、リン酸四カルシウム粒子（Ａ４）３６．５重量部、フッ化ナトリウム（Ｄ）粒子０．２１重量部、シリカ粒子（Ｅ）２重量部、グリセリン６．２９重量部及びプロピレングリコール５重量部を用いて調製した非水系ペーストと、リン酸一水素二ナトリウム（Ｂ）粒子５重量部、無水リン酸一水素カルシウム粒子（Ｃ１）１３．５重量部、キシリトール５重量部、ポリエチレングリコール３重量部、セチルピリジニウムクロリド１水和物０．０５重量部、シリカ粒子（Ｅ）２重量部及び残部を精製水で調製した水系ペーストとを混合することで象牙質知覚過敏抑制剤を調製し、アルカリ金属イオン濃度の測定、形態学的評価及び象牙質透過抑制率評価を行った。用いた象牙質知覚過敏抑制剤の組成を表３に、得られた評価結果を表７にまとめて示す。【０１４９】
実施例５０
実施例２５において、高速回転ミルを用いて粉剤を調製した方法１の代わりに、それぞれ同量のリン酸四カルシウム粒子（Ａ４）、リン酸一水素二ナトリウム（Ｂ）粒子、無水リン酸一水素カルシウム粒子（Ｃ１）及びフッ化ナトリウム（Ｄ）粒子を１０ｍｍのジルコニアボール２００ｇとともに４００ｍｌのアルミナ製粉砕ポット（株式会社ニッカトー製「Ｔｙｐｅ  Ａ−３  ＨＤポットミル」）中に加え、２００ｒｐｍの回転速度で３０分間混合することで粉剤を得た。このように混合されて得られる粉剤の調製方法を「方法２」とした。次いで、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５０】
実施例５１
実施例２５において、高速回転ミルを用いて粉剤を調製した方法１の代わりに、それぞれ同量のリン酸四カルシウム粒子（Ａ４）、リン酸一水素二ナトリウム（Ｂ）粒子、無水リン酸一水素カルシウム粒子（Ｃ１）及びフッ化ナトリウム（Ｄ）粒子をライカイ機（自動乳鉢、アズワン株式会社製「ＡＮＭ−２００」）中に加え、乳鉢を６ｒｐｍ、乳棒を１００ｒｐｍの回転速度で５時間混合することで象牙質知覚過敏抑制剤用の粉剤を得た。このように混合されて得られる粉剤の調製方法を「方法３」とした。次いで、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５１】
実施例５２
実施例２５において、高速回転ミルを用いて粉剤を調製した方法１の代わりに、それぞれ同量のリン酸四カルシウム粒子（Ａ４）、リン酸一水素二ナトリウム（Ｂ）粒子、無水リン酸一水素カルシウム粒子（Ｃ１）及びフッ化ナトリウム（Ｄ）粒子をジルコニアボールを加えずに４００ｍｌのアルミナ製粉砕ポット（株式会社ニッカトー製「Ｔｙｐｅ  Ａ−３  ＨＤポットミル」）中に加え、１５００ｒｐｍの回転速度で３０分間混合することで象牙質知覚過敏抑制剤用の粉剤を得た。このように混合されて得られる粉剤の調製方法を「方法４」とした。次いで、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５２】
実施例５３
実施例２５において、平均粒径１．１μｍの無水リン酸一水素カルシウム粒子（Ｃ１）を１３．５重量部加える代わりに、平均粒径１０．２μｍの無水リン酸一水素カルシウム粒子（Ｃ２）を１３．５重量部加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５３】
実施例５４
実施例２５において、平均粒径１．１μｍの無水リン酸一水素カルシウム粒子（Ｃ１）を１３．５重量部加える代わりに、平均粒径１７．１μｍの無水リン酸一水素カルシウム粒子（Ｃ３）を１３．５重量部加えて調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５４】
比較例６
実施例２５において、リン酸一水素二ナトリウム（Ｂ）粒子を用いず、残部を精製水で調製した以外は、実施例２５と同様にして象牙質知覚過敏抑制剤を調製し、アルカリ金属イオン濃度の測定、形態学的評価及び象牙質透過抑制率評価を行った。用いた象牙質知覚過敏抑制剤の組成を表６に、得られた評価結果を表７にまとめて示す。【０１５５】
【表５】
2010113800.tif 000007
【０１５６】
【表６】
2010113800.tif 000008
【０１５７】
【表７】
2010113800.tif 000009
【符号の説明】
【０１５８】
１  緻密ＨＡｐ層
２  未処理部分
３  ＨＡｐで封鎖された象牙細管
４  未処理部分
５  石灰化（象牙細管封鎖）処理部分
【図１】
2010113800.tif 000010
【図２】
2010113800.tif 000011
【図３】
2010113800.tif 000012
【図４】
2010113800.tif 000013
【国際調査報告】
2010113800.tif 000014
2010113800.tif 000015
2010113800.tif 000016
2010113800.tif 000017
2010113800.tif 000018
2010113800.tif 000019
2010113800.tif 000020
2010113800.tif 000021